(57)【要約】    本開示は、組成物を提供する。本組成物は、シラン官能化ポリオレフィン、および５，０００ダルトンを超えるＭｗを有するヒンダードアミン光安定剤（ＨＡＬＳ）を含む。本開示はまた、被覆導体を提供する。被覆導体は、導体と、該導体上の被覆とを含み、被覆は組成物を含む。被覆組成物は、シラン官能化ポリオレフィン、および５，０００ダルトンを超えるＭｗを有するヒンダードアミン光安定剤（ＨＡＬＳ）を含む。  【選択図】なし【特許請求の範囲】
【請求項１】
組成物であって、
シラン官能化ポリオレフィンと、
５，０００ダルトン（ｇ／ｍｏｌ）を超える重量平均分子量Ｍｗを有するヒンダードアミン光安定剤（ＨＡＬＳ）と、を含む、組成物。
【請求項２】
前記組成物が、ＨＡＬＳとは異なるＵＶ吸収剤を含む、請求項１に記載の組成物。
【請求項３】
前記組成物が、０．４〜２０．０の湿潤絶縁抵抗（ＩＲ）比をもたらす、請求項１または２に記載の組成物。
【請求項４】
前記ＨＡＬＳが、５，０００ダルトン超〜５０，０００ダルトンのＭｗを有する、請求項１〜３のいずれか一項に記載の組成物。
【請求項５】
前記ＨＡＬＳが、構造（Ｈ）を有し、
【化１】
2021522377.tif 000011
式中、ｍが、３〜２０の整数である、請求項１〜４のいずれか一項に記載の組成物。
【請求項６】
前記シラン官能化ポリオレフィンが、シラングラフト化エチレン系ポリマーおよびエチレン／シランコポリマーからなる群から選択される、請求項１〜５のいずれか一項に記載の組成物。
【請求項７】
前記組成物が、難燃剤を全く含まない、請求項１〜６のいずれか一項に記載の組成物。
【請求項８】
前記組成物の総重量に基づいて、２０重量％〜９９．５重量％の、シラングラフト化エチレン系ポリマーおよびエチレン／シランコポリマーからなる群から選択される、前記シラン官能化ポリオレフィンと、
前記組成物の総重量に基づいて、０．１重量％〜０．５重量％の前記ＨＡＬＳと、
前記組成物の総重量に基づいて、０．０１重量％〜３．０重量％の前記ＨＡＬＳとは異なるＵＶ吸収剤と、を含む、請求項１〜７のいずれか一項に記載の組成物。
【請求項９】
前記組成物が、ハロゲンフリーである、請求項１〜８のいずれか一項に記載の組成物。
【請求項１０】
被覆導体であって、
導体と、
前記導体上の被覆であって、前記被覆が、
シラン官能化ポリオレフィンと、
５，０００ダルトン（ｇ／ｍｏｌ）を超える重量平均分子量Ｍｗを有するヒンダードアミン光安定剤（ＨＡＬＳ）と、を含む被覆と、を含む、被覆導体。
【請求項１１】
前記組成物が、ＨＡＬＳとは異なるＵＶ吸収剤をさらに含む、請求項１０に記載の被覆導体。
【請求項１２】
前記ＨＡＬＳが、５，０００ダルトン超〜５０，０００ダルトンのＭｗを有する、請求項１０または１１に記載の被覆導体。
【請求項１３】
前記ＨＡＬＳが、構造（Ｈ）を有し、
【化２】
2021522377.tif 000012
式中、ｍが、３〜２０の整数である、請求項１０〜１２のいずれか一項に記載の被覆導体。
【請求項１４】
前記シラン官能化ポリオレフィンが、シラングラフト化エチレン系ポリマーおよびエチレン／シランコポリマーからなる群から選択される、請求項１０〜１３のいずれか一項に記載の被覆導体。
【請求項１５】
前記被覆導体が、難燃剤を全く含まない、請求項１０〜１５のいずれか一項に記載の被覆導体。
【請求項１６】
前記組成物が、
２，１６０ｐｓｉ〜５，０００ｐｓｉの破断時の引張応力、
１４４％〜８００％の破断時の引張伸び、ならびに
０．２ＭＰａおよび１５０℃で０％〜７％のホットクリープを有する、請求項１０〜１５のいずれか一項に記載の被覆導体。
【請求項１７】
前記被覆が、架橋されている、請求項１０〜１６のいずれか一項に記載の被覆導体。
【発明の詳細な説明】
【技術分野】
【０００１】
本開示は、湿気硬化性組成物に関する。一態様では、本開示は、好適な湿潤電気絶縁抵抗および／または斜め衝撃後に好適に保持された絶縁耐力および／または好適な長期ＵＶ耐性を有する湿気硬化性組成物に関し、一方、別の態様では、本開示は、湿気硬化性組成物を備えるワイヤおよびケーブル用の絶縁またはジャケット層、ならびにそれを含む被覆導体に関する。
【背景技術】
【０００２】
シラン官能基化ポリオレフィン（例えば、シラングラフト化ポリオレフィン）を含有する湿気硬化性組成物は、しばしば、ワイヤおよびケーブルのための被覆、かつ特に、絶縁層またはジャケット層を形成するために使用される。組成物の紫外線（ＵＶ）光安定化を改善するために、光安定剤または安定剤の組み合わせ（ヒンダードアミン光安定剤など）が添加される。多くの場合、組成物は、ハロゲンフリーであるか、またはハロゲン化することができる難燃剤を含有する。しかしながら、従来のヒンダードアミン光安定剤およびハロゲンフリー難燃剤を含有する被覆組成物で被覆された導体は、高温で長期間にわたって許容できないほど低い湿潤電気絶縁抵抗を示す。さらに、従来のヒンダードアミン光安定剤および難燃剤を含有する被覆組成物による従来の被覆導体は、斜め衝撃後に劣ったまたは許容できないほど低い保持された絶縁耐力を示す可能性がある。さらに、従来のヒンダードアミン光安定剤および難燃剤を含有する被覆組成物を有する従来の被覆導体は、従来のヒンダードアミン光安定剤の移動のために、劣ったまたは許容できないほど低い長期ＵＶ耐性を示す可能性がある。
【０００３】
当技術分野は、ワイヤおよびケーブル用途に好適な長期ＵＶ耐性を示す、光安定剤を含有する被覆組成物の必要性を認識している。当技術分野は、難燃剤を全く含まず、ワイヤおよびケーブル用途に好適な長期ＵＶ耐性を示す、光安定剤を含有するハロゲンフリー湿気硬化性被覆組成物の必要性をさらに認識している。
【０００４】
当技術分野は、ワイヤおよびケーブル用途に好適な湿潤電気絶縁抵抗を示す、光安定剤を含有する被覆組成物の必要性を認識している。当技術分野は、難燃剤を全く含まず、ワイヤおよびケーブル用途に好適な湿潤電気絶縁抵抗を示す、光安定剤を含有するハロゲンフリー湿気硬化性被覆組成物の必要性をさらに認識している。
【発明の概要】
【０００５】
本開示は、ワイヤおよびケーブル用途に好適な組成物を提供する。本組成物は、シラン官能化ポリオレフィン、および５，０００ダルトン（ｇ／ｍｏｌ）を超える重量平均分子量Ｍｗを有するヒンダードアミン光安定剤（ＨＡＬＳ）を含む。
【０００６】
本開示は、ワイヤおよびケーブル用途に好適である組成物、さらにはハロゲンフリー組成物を提供する。本組成物は、シラン官能化ポリオレフィン、および５，０００ダルトンを超える重量平均分子量Ｍｗを有するＨＡＬＳを含む。
【０００７】
本組成物はまた、被覆導体を提供する。被覆導体は、導体と、該導体上の被覆とを含み、被覆は組成物を含む。本組成物は、シラン官能化ポリオレフィン、および５，０００ダルトンを超える重量平均分子量Ｍｗを有するＨＡＬＳを含む。
【０００８】
本組成物はまた、被覆導体を提供し、ハロゲンフリー被覆導体をさらに提供する。被覆導体は、導体と、該導体上の被覆とを含み、被覆は組成物を含む。本組成物は、シラン官能化ポリオレフィン、および５，０００ダルトンを超える重量平均分子量Ｍｗを有するＨＡＬＳを含む。
【０００９】
定義
元素周期表へのいかなる参照も、ＣＲＣ  Ｐｒｅｓｓ，Ｉｎｃ．によって１９９０−１９９１に発行されたときのものである。この周期表の元素の族への参照は、族の番号付けの新しい表記法による。
【００１０】
米国特許実務を目的として、参照される特許、特許出願、または刊行物の内容は必ず、内容全体が、特に定義の開示、およびこの技術分野における一般的な知識に関して（本開示において具体的に提供される定義に決して矛盾しない程度に）、参照により本明細書に組み込まれる（または、相当する米国特許出願が同じように参照により組み込まれる）。
【００１１】
本明細書に開示される数値範囲は、下限値および上限値を含む、下限値から上限値の全ての値を含む。明示的な値を含有する範囲（例えば、１、２、または３〜５、または６、または７の範囲）の場合、２つの明示的な値の間の部分範囲が含まれる（例えば、上記の範囲１〜７には、部分範囲１〜２、２〜６、５〜７、３〜７、５〜６等）。
【００１２】
相反して述べられていないか、文脈から暗黙的であるか、または当該技術分野で習慣的でない限り、全ての部およびパーセントは重量に基づき、全ての試験方法は、本開示の出願日の時点で最新のものある。
【００１３】
「アルコキシ」（または「アルコキシ基」）とは、−ＯＺ１ラジカルを指し、代表的なＺ１には、アルキル、置換アルキル、シクロアルキル、置換シクロアルキル、ヘテロシクロアルキル、置換ヘテロシクロアルキル、シリル基、およびこれらの組み合わせが含まれる。好適なアルコキシラジカルの非限定的な例としては、メトキシ、エトキシ、ベンジルオキシ、およびｔ−ブトキシが挙げられる。
【００１４】
「アルキル」および「アルキル基」とは、飽和直鎖状、環状、または分岐状炭化水素基を指す。
【００１５】
「アルケニル」または「アルケニル基」は、少なくとも１つのＣ＝Ｃ二重結合を含むヒドロカルビル基を指す。アルキル基は、直鎖状、環状、または分枝状であり得る。好適なアルケニル基の非限定的な例には、エテニル基、ｎ−プロペニル基、ｉ−プロペニル基、ｎ−ブテニル基、ｔ−ブテニル基、ｉ−ブテニル基などが挙げられる。
【００１６】
「アラルキル」および「アラルキル基」は、１つ以上の水素原子をアリール基で置き換えることによって芳香族炭化水素から誘導される有機ラジカルを指す。
【００１７】
「アリール」および「アリール基」は、芳香族炭化水素から１つの水素原子を欠失することによって芳香族炭化水素から誘導される有機ラジカルを指す。アリール基は、単環系および／または縮合環系であってもよく、これらの各環は、好適には、５〜７個、好ましくは５個または６個の原子を含む。２つ以上のアリール基が単結合を介して結合している構造も含まれる。具体的な例には、限定されないが、フェニル、トリル、ナフチル、ビフェニル、アントリル、インデニル、フルオレニル、ベンゾフルオレニル、フェナントリル、トリフェニレニル、ピレニル、ペリレニル、クリセニル、ナフタセニル、フルオランテニル等が含まれる。
【００１８】
「アルファ−オレフィン」、「α−オレフィン」、および同様の用語は、炭化水素分子または置換炭化水素分子（すなわち、例えば、ハロゲン、酸素、窒素など、水素および炭素以外の１つ以上の原子を含む炭化水素分子）を指し、炭化水素分子は、（ｉ）唯一のエチレン系不飽和であって、この不飽和が、第１の炭素原子と第２の炭素原子との間に位置する、唯一のエチレン系不飽和と、（ｉｉ）少なくとも２個の炭素原子、好ましくは３〜２０個の炭素原子、または４〜１０個の炭素原子、または４〜８個の炭素原子と、を含む。α−オレフィンの非限定的な例には、エチレン、プロピレン、１−ブテン、１−ペンテン、１−ヘキセン、１−オクテン、１−ドデセン、およびこれらのモノマーの２つ以上の混合物が挙げられる。
【００１９】
「ブレンド」、「ポリマーブレンド」などの用語は、２つ以上のポリマーの組成物である。そのようなブレンドは、混和性であっても、そうでなくてもよい。このようなブレンドは、相分離していても、していなくてもよい。そのようなブレンドは、透過電子分光法、光散乱、Ｘ線散乱、およびドメイン構成を測定および／もしくは同定するために使用される任意の他の方法から決定されるような、１つ以上のドメイン構成を含んでも含まなくてもよい。
【００２０】
「ケーブル」は、保護絶縁体、ジャケットまたはシース内の少なくとも１つの導体、例えば、ワイヤ、光ファイバなどである。ケーブルは、一般的な保護ジャケットまたはシース内で共に結合した２つ以上のワイヤまたは２つ以上の光ファイバである。組み合わせケーブルは、電気ワイヤおよび光ファイバの両方を含有し得る。外被またはシース内部の個々のワイヤまたはファイバは、むき出しであってもよく、カバーされてもよく、または絶縁されてもよい。典型的なケーブル設計は、ＵＳＰ５，２４６，７８３、ＵＳＰ６，４９６，６２９、およびＵＳＰ６，７１４，７０７に例証される。ケーブルは、低、中、および／または高電圧用途のために設計され得る。
【００２１】
「カルボキシレート」とは、カルボン酸の塩またはエステルを指す。「カルボン酸」は、カルボキシル基（−ＣＯＯＨ）を含有する有機酸である。
【００２２】
「組成物」という用語は、組成物を含む材料の混合物、ならびに組成物の材料から形成された反応生成物および分解生成物を指す。
【００２３】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、任意の追加の構成要素、ステップ、または手順の存在を、それらが具体的に開示されているか否かにかかわらず、除外することを意図するものではない。疑念を避けるために、「含む」という語の使用を通じて請求項に記載される全ての組成物は、反対の記述がない限り、重合されているかどうかに関わらず、追加の添加剤、助剤、または化合物を含み得る。対照的に、「から本質的になる」という用語は、任意の後続の詳述の範囲から、操作性に必要不可欠ではないものを除き、任意の他の構成成分、ステップ、または手順を除外する。「〜からなる（ｃｏｎｓｉｓｔｉｎｇ  ｏｆ）」という用語は、具体的に記述または列挙されていない任意の成分、ステップ、または手順を除外する。「または」という用語は、別途記載がない限り、列挙された部材を個々に、および任意の組み合わせで指す。単数形の使用には、複数形の使用が含まれ、逆の場合も同じである。
【００２４】
「導体」は、任意の電圧（ＤＣ、ＡＣ、または過渡）において、光および／または電気を伝導するための１つ以上のワイヤ（複数可）または１つ以上のファイバ（複数可）である。伝導体は、単線／ファイバ又はマルチワイヤ／ファイバであってもよく、かつ撚線形態又は管状形態であってもよい。好適な伝導体の非限定的な例としては、炭素、銀、金、銅、およびアルミニウムなどの様々な金属が挙げられる。伝導体はまた、ガラスまたはプラスチックのいずれかから作製された光学ファイバであり得る。伝導体は、保護シース内に配置されてもされなくてもよい。導体は、単一のケーブルでも、一緒に束ねられた複数のケーブル（すなわち、ケーブルコアまたはコア）でもよい。
【００２５】
「架橋性」および「硬化性」は、物品に成形される前または後のポリマーが、硬化も架橋もされておらず、実質的な架橋を誘発した処理に供されても曝露されてもいないが、ポリマーが、このような処理（例えば、水への曝露）に供されるかまたは曝露されたときに実質的な架橋をもたらす添加剤（複数可）または機能性を含むことを示す。
【００２６】
「架橋された」および同様の用語は、ポリマー組成物は、物品に成形される前または後に、９０重量パーセント以下のキシレンまたはデカリン抽出性（ｅｘｔｒａｃｔａｂｌｅ）（すなわち、１０重量パーセント以上のゲル含有量）を有することを意味する。
【００２７】
「硬化された」および同様の用語は、ポリマーが、物品に成形される前または後に、架橋を誘発する処理に供されたか、または曝露されたことを示す。
【００２８】
「エチレン系ポリマー」、「エチレンポリマー」、または「ポリエチレン」は、ポリマーの重量に基づいて、５０重量％以上または過半量の重合エチレンを含有するポリマーであり、任意に、１つ以上のコモノマーを含んでもよい。したがって、一般用語「エチレン系ポリマー」は、エチレンホモポリマーおよびエチレンインターポリマーを含む。好適なコモノマーは、アルファオレフィンである。「エチレン系ポリマー」および用語「ポリエチレン」は、互換可能に使用される。エチレン系ポリマー（ポリエチレン）の非限定的な例としては、低密度ポリエチレン（ＬＤＰＥ）および直鎖状ポリエチレンが挙げられる。直鎖状ポリエチレンの非限定的な例には、直鎖状低密度ポリエチレン（ＬＬＤＰＥ）、超低密度ポリエチレン（ＵＬＤＰＥ）、超低密度ポリエチレン（ＶＬＤＰＥ）、多成分エチレン系コポリマー（ＥＰＥ）、エチレン／α−オレフィンマルチブロックコポリマー（オレフィンブロックコポリマー（ＯＢＣ）としても知られる）、シングルサイト触媒直鎖状低密度ポリエチレン（ｍ−ＬＬＤＰＥ）、実質的に直鎖状、または直鎖状のプラストマー／エラストマー、中密度ポリエチレン（ＭＤＰＥ）、および高密度ポリエチレン（ＨＤＰＥ）が挙げられる。一般に、ポリエチレンは、チーグラーナッタ触媒などの不均一触媒系、４族遷移金属およびメタロセン、非メタロセン金属中心、ヘテロアリール、ヘテロ原子アリールオキシエーテル、ホスフィンイミンなどの配位子構造を含む均一触媒系を使用して、気相流動床反応器、液相スラリープロセス反応器、または液相溶液プロセス反応器で生成され得る。不均一系触媒および／または均一系触媒の組み合わせもまた、単一反応器または二重反応器の構成のいずれかに使用することができる。ポリエチレンは、触媒なしで、高圧反応器内で製造することもできる。
【００２９】
「エチレン／α−オレフィンポリマー」は、ポリマーの重量に基づいて過半量の重合エチレン、および１つ以上のα−オレフィンコモノマーを含有するポリマーである。
【００３０】
「官能基」および同様の用語は、特定の化合物にその特徴的な反応を与えることに関与する原子の部分または群を指す。官能基の非限定的な例としては、ヘテロ原子含有部分、酸素含有部分（例えば、加水分解性シラン、アルコール、アルデヒド、エステル、エーテル、ケトン、およびペルオキシド基）、ならびに窒素含有部分（例えば、アミド、アミン、アゾ、イミド、イミン、硝酸塩、ニトリル、およびニトライト基）が挙げられる。
【００３１】
「ハロゲン」とは、フッ素（Ｆ）、塩素（Ｃｌ）、臭素（Ｂｒ）、ヨウ素（Ｉ）、アスタチン（Ａｔ）を含む元素周期表のｌＵＰＡＣグループ１７の元素である。
【００３２】
「ハロゲンフリー」とは、ハロゲンを実質的に排除する、またはハロゲンを排除する難燃剤、組成物、または被覆導体を指す。ハロゲンを実質的に排除する難燃剤、組成物、または被覆導体は、イオンクロマトグラフィー（ＩＣ）、または同様の分析方法で測定されたときに、難燃剤、組成物、または被覆導体の総重量に基づいて、０ｍｇ／ｋｇ、または０ｍｇ／ｋｇを超える〜２，０００ｍｇ／ｋｇ未満のハロゲンを含有する。
【００３３】
「ヘテロ原子」とは、炭素または水素以外の原子である。ヘテロ原子は、周期表の第ＩＶ、Ｖ、ＶＩ、およびＶＩＩ族からの非炭素原子であり得る。ヘテロ原子の非限定的な例としては、Ｆ、Ｎ、Ｏ、Ｐ、Ｂ、Ｓ、およびＳｉが挙げられる。
【００３４】
「ヒドロカルビル」および「炭化水素」という用語は、分岐または非分岐、飽和または不飽和、環式、多環式または非環式の種を含む水素および炭素の原子のみを含有する置換基を指す。非限定的な例には、アルキル基、シクロアルキル基、アルケニル基、アルカジエニル基、シクロアルケニル基、シクロアルカジエニル基、アリール基、およびアルキニル基が含まれる。
【００３５】
「加水分解性シラン基」は、水と反応するシラン基である。これらには、加水分解してシラノール基を生じさせることができ、次いで縮合してモノマーまたはポリマーを架橋することができる、モノマーまたはポリマー上のアルコキシシラン基が含まれる。
【００３６】
「ジャケット」は、導体の最も外側の被覆である。導体が単一の被覆を含む場合、被覆は導体上でジャケットと絶縁体との両方として機能する場合がある。
【００３７】
「低密度ポリエチレン」（または「ＬＤＰＥ」）は、０．９１５ｇ／ｃｃ〜０．９２５ｇ／ｃｃの密度を有し、かつ広いＭＷＤの長鎖分岐を含有する、エチレンホモポリマー、または少なくとも１つのＣ３〜Ｃ１０α−オレフィン、もしくはＣ３〜Ｃ４α−オレフィンを含むエチレン／α−オレフィンコポリマーである。ＬＤＰＥは、典型的には、高圧フリーラジカル重合（フリーラジカル開始剤を用いる管状反応器またはオートクレーブ）の方式で生成される。ＬＤＰＥの非限定的な例としては、ＭａｒＦｌｅｘ（商標）（Ｃｈｅｖｒｏｎ  Ｐｈｉｌｌｉｐｓ）、ＬＵＰＯＬＥＮ（商標）（ＬｙｏｎｄｅｌｌＢａｓｅｌｌ）、ならびにＢｏｒｅａｌｉｓ、Ｉｎｅｏｓ、ＥｘｘｏｎＭｏｂｉｌなどからのＬＤＰＥ製品が挙げられる。
【００３８】
「金属」には、Ｌｉ、Ｂｅ、Ｎａ、Ｍｇ、Ａｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｒｂ、Ｓｒ、Ｙ、Ｚｒ、Ｎｂ、Ｍｏ、Ｔｃを含む、Ｒｕ、Ｒｈ、Ｐｄ、Ａｇ、Ｃｄ、Ｉｎ、Ｓｎ、Ｃｓ、Ｂａ、Ｌａ、Ｈｆ、Ｔａ、Ｗ、Ｒｅ、Ｉｒ、Ｐｔ、Ａｕ、Ｈｇ、Ｔｌ、Ｐｂ、Ｂｉ、Ｐｏ、Ｆｒ、Ｒａ、およびＡｃ、ならびにランタニドおよびアクチニドを含む、元素周期表に金属として記載される全ての元素が挙げられる。
【００３９】
「湿気硬化性」および「湿気架橋性」は、組成物が水に曝露されると硬化する、すなわち、架橋することを示す。湿気硬化は、硬化触媒（例えば、シラノール縮合触媒）、促進剤などの助けを借りても借りなくてもよい。
【００４０】
「オレフィン系ポリマー」または「ポリオレフィン」は、（ポリマーの重量に基づいて）５０重量％以上または過半量の重合オレフィンモノマーを含有するポリマーであり、任意に、少なくとも１つのコモノマーを含有してもよい。α−オレフィンモノマーの非限定的な例として、Ｃ２、またはＣ３〜Ｃ４、またはＣ６、またはＣ８、またはＣ１０、またはＣ１２、またはＣ１６、またはＣ１８、またはＣ２０α−オレフィン、例えば、エチレン、プロピレン、１−ブテン、１−ヘキセン、４−メチル−１−ペンテン、１−オクテンが挙げられる。オレフィン系ポリマーの非限定的な例には、エチレン系ポリマーおよびプロピレン系ポリマーが含まれる。
【００４１】
「ポリマー」は、同じタイプであるか異なるタイプであるかにかかわらず、モノマーを重合することによって調製されるポリマー化合物である。したがって、ポリマーという総称は、「ホモポリマー」（微量の不純物がポリマー構造に組み込まれ得るという理解の下で、１種類のモノマーのみから調製されたポリマーを指すために用いられる）、および「インターポリマー」という用語を包含し、これはコポリマー（２つの異なる種類のモノマーから調製されたポリマーを指すのに用いられる）、ターポリマー（３つの異なる種類のモノマーから調製されるポリマーを指すのに用いられる）、および３つより多くの異なる種類のモノマーから調製されるポリマーを含む。例えば、触媒残渣などの微量の不純物が、ポリマー中および／またはポリマー内に組み込まれ得る。また、例えばランダム、ブロックなどの全ての形態のコポリマーも包含する。「エチレン／α−オレフィンポリマー」および「プロピレン／α−オレフィンポリマー」という用語は、それぞれ重合エチレンまたはプロピレンと、１つ以上の追加の重合性α−オレフィンコモノマーとから調製される、上に説明するコポリマーを示す。ポリマーは、多くの場合、特定のモノマーまたはモノマーの種類に「基づいて」、特定のモノマー含有量を「含む」など、１つ以上の特定のモノマー「から作られる」ものと言及されるが、この文脈では、「モノマー」という用語は、特定されたモノマーの重合残留物を指し、非重合種には言及していないことが理解されることに留意されたい。概して、本明細書中のポリマーは、対応するモノマーの重合形態である「単位」に基づくものを指す。
【００４２】
「プロピレン系ポリマー」、「プロピレンポリマー」、または「ポリプロピレン」は、ポリマーの重量に基づいて、５０重量％以上または過半量の重合エチレンを含有するポリマーであり、任意に、１つ以上のコモノマーを含んでもよい。したがって、一般用語「プロピレン系ポリマー」は、プロピレンホモポリマーおよびプロピレンインターポリマーを含む。
【００４３】
「シース」は総称であり、ケーブルに関連して使用される場合、絶縁被覆または層、保護外被などを含む。
【００４４】
「ワイヤ」は、単一撚線の伝導性金属（例えば、銅もしくはアルミニウム）または単一撚線の光学ファイバである。
【００４５】
試験方法
耐破砕性は、ＵＬ−１５８１のセクション６２０またはＵＬ  ２５５６のセクション７．１１（条件：１４  ＡＷＧ（米国ワイヤゲージ規格））に従って測定される。結果は、ポンド力（ｌｂ−ｆ）で記録される。１０回の測定の平均が報告される。報告した圧縮抵抗値は、耐破砕性の値は最終値であり、初期ピークからのものではない（存在する場合）。
【００４６】
密度を、ＡＳＴＭ  Ｄ７９２、方法Ｂに従って測定する。結果を、１立方センチメートル当たりのグラム（ｇ）（ｇ／ｃｃまたはｇ／ｃｍ３）で記録する。
【００４７】
ホットクリープは、８ＡＷＧ以下の導体サイズについて、ＵＬ−２５５６セクション７．９に従って測定する。試験は、導体から除去された（剥ぎ取られた）絶縁層および／またはジャケット層で実施する。２５ｍｍ間隔の２つのマークを、試料にマークする。次いで、試料を、２０Ｎ／ｃｍ２（０．２ＭＰａ）の負荷の下で１５０℃のオーブンに１５分間配置する。初期マーク間の距離を再測定し、ホットクリープ伸びを記録する（パーセンテージとして）。
【００４８】
メルトインデックス（ＭＩ）（Ｉ２としても知られる）は、ＡＳＴＭ  Ｄ１２３８、条件１９０℃／２．１６キログラム（ｋｇ）重量に従って測定し、１０分当たりに溶出されるグラム（ｇ／１０分）で報告する。
【００４９】
融点（Ｔｍ）は、ＵＳＰ５，７８３，６３８に記載される、ポリオレフィンの融解ピークを測定するための示差走査熱量測定（ＤＳＣ）技術によって測定する。融点は、摂氏（℃）で報告する。
【００５０】
斜め衝撃後の保持された絶縁耐力（ＡＣ絶縁破壊またはＡＣＢＤとしても知られる）は、ＵＬ２５５６セクション７．１４、第４版、２０１５年１２月１５日付に従って、絶縁層を備えた１４ＡＷＧ銅ワイヤで測定する。ＡＣＢＤは、衝撃の前後に測定する。衝撃前の６個の試験片と衝撃後の６個の試験片（被覆導体構成体ごと）のＡＣＢＤを測定し、衝撃前後のＡＣＢＤの平均値を計算する（斜め衝撃後に測定された最高値および最低値を除く）。斜め衝撃後の保持されたＡＣＢＤ（平均値）を、衝撃前の平均値のパーセンテージとして記録する。
【００５１】
ショアＡ硬度は、ＡＳＴＭ  Ｄ２２４０に従って測定される。
【００５２】
ショアＤ硬度は、ＡＳＴＭ  Ｄ２２４０に従って測定する。
【００５３】
引張強度（破断点応力）および引張伸び（破断点歪み）は、ＵＬ２５５６セクション３．５に従って測定する。破断時の引張応力および破断時の引張伸びは、インストロンモデル４２０１を使用して測定する。試験は、導体から除去された（剥ぎ取られた）絶縁層および／またはジャケット層で実施する。試験条件は、毎分２０インチのクロスヘッド速度、１００ポンドのロードセルを備えた２．５インチのジョースパンである。破断時の引張応力は、ポンド毎平方インチ（ｐｓｉ）で記録する。引張伸びは、パーセンテージで記録する。
【００５４】
湿潤絶縁抵抗（ＩＲ）は、ＵＬ−４４に従って測定する。湿潤ＩＲは、コイル状の湿気硬化性被膜導体（公称３０ミルの被膜厚さを有する１４ＡＷＧ銅ワイヤ）で測定し、そのうちの１０ｆｔ（３．０４８メートル）の長さのワイヤを、９０ｏＣの電気水浴に浸漬させる。水が一方の電極であり、ワイヤ導体が他方の電極であるような様式で、ワイヤをメガオームメーターに接続する。そのようにして、被覆の直流（ＤＣ）電気抵抗を、５００Ｖが印加された状態で測定する。試料を６００Ｖの交流（ＡＣ）下でエージングながら、初期測定を水浸の６〜２４時間後に行い、全ての後続の測定を、典型的には、最長３６週間の期間にわたって７日の頻度で行う。
【００５５】
湿潤絶縁抵抗比（湿潤ＩＲ比）は、７〜９週に記録された平均湿潤ＩＲを４〜６週に記録された平均湿潤ＩＲで割ることによって計算する。
【００５６】
サイズ排除クロマトグラフィー（ＳＥＣ）
重量平均分子量（Ｍｗ）、数平均分子量（Ｍｎ）、およびＭｗ／Ｍｎは、従来のサイズ排除クロマトグラフィー（ＳＥＣ）によって決定する。この手法は、濃度センサーとして差動反射率計を使用し、狭い分子量分布（ＭＷＤ）を有するポリスチレン（ＰＳ）標準で構築された相対キャリブレーションを使用する。
【００５７】
試料を、ＳＥＣ移動相に所望の濃度で可溶化する。ＷａｔｅｒｓモジュラークロマトグラフィーＨＰＬＣ／ＳＥＣシステムを使用する。
【００５８】
試料の特性評価中、クロマトグラフィーシステムは、下記の条件を有する。
移動相：ＴＨＦ＋０．０８Ｍジエタノールアミン
カラムベンチ：２つのメソポアポリマーラボ
温度：３０℃
流量：０．６ｌ／分
脱気：ヘリウム
濃度：＞＞１０ｍｇ／ｍｌ
注入量：５０μＬ
試験時間：４０分
キャリブレーション：９５０００ｇ／ｍｏｌ〜３８２ｇ／ｍｏｌのピーク分子量（Ｍｐ）を有する、ＭＷＤが狭い８つのポリスチレン（ＰＳ）標準で作成された３°オーダーの多項式相対値。
【発明を実施するための形態】
【００５９】
本開示は、ワイヤおよびケーブル用途に適した組成物を提供する。本組成物は、シラン官能化ポリオレフィン、５，０００ダルトン（ｇ／ｍｏｌ）を超える重量平均分子量Ｍｗを有するヒンダードアミン光安定剤（ＨＡＬＳ）、および任意に、添加剤を含む。
【００６０】
一実施形態では、本組成物は、シラン官能化ポリオレフィン、５，０００ダルトン（ｇ／ｍｏｌ）を超える重量平均分子量Ｍｗを有するヒンダードアミン光安定剤（ＨＡＬＳ）、および任意に、添加剤を含む。
【００６１】
Ａ．シラン官能化ポリオレフィン
本組成物は、シラン官能化ポリオレフィンを含む。「シラン官能化ポリオレフィン」は、シランと、ポリマーの総重量に基づいて５０重量％以上、または過半量の重合α−オレフィンとを含有するポリマーである。好適なシラン官能化ポリオレフィンの非限定的な例としては、α−オレフィン／シランコポリマー、シラングラフト化ポリオレフィン（Ｓｉ−ｇ−ＰＯ）、およびこれらの組み合わせが挙げられる。
【００６２】
「α−オレフィン／シランコポリマー」は、α−オレフィン（エチレンなど）と加水分解性シランモノマー（ビニルアルコキシシランモノマーなど）との共重合によって形成される。一実施形態では、α−オレフィン／シランコポリマーは、エチレン、加水分解性シランモノマー、および、任意に、不飽和エステルの共重合によって調製されるエチレン／シランコポリマーである。エチレン／シランコポリマーの調製は、例えば、ＵＳＰ３，２２５，０１８およびＵＳＰ４，５７４，１３３に記載されており、各々が参照により本明細書に組み込まれる。
【００６３】
「シラングラフト化ポリオレフィン」（または「Ｓｉ−ｇ−ＰＯ」）は、加水分解性シランモノマー（ビニルアルコキシシランモノマーなど）をベースポリオレフィン（ポリエチレンなど）の主鎖にグラフト化することによって形成される。一実施形態では、グラフト化は、ペルオキシドなどのフリーラジカル発生剤の存在下で行われる。加水分解性シランモノマーは、（ｉ）被覆導体（ＳＩＯＰＬＡＳ（商標）としても知られる）などの最終製品を製造するために使用される組成物にＳｉ−ｇ−ＰＯを組み込むか、または配合する前に、または（ｉｉ）組成物を押し出して最終製品を形成する（ＭＯＮＯＳＩＬ（商標）プロセスとしても知られ、溶融混合および押し出し中にＳｉ−ｇ−ＰＯがその場で形成される）ことと同時に、ベースポリオレフィンの主鎖にグラフト化することができる。一実施形態では、Ｓｉ−ｇ−ＰＯは、Ｓｉ−ｇ−ＰＯがＨＡＬＳおよび他の任意の構成成分と配合される前に形成される。別の実施形態では、Ｓｉ−ｇ−ＰＯは、ポリオレフィン、加水分解性シランモノマー、過酸化物開始剤、およびシラノール縮合触媒を、ＨＡＬＳおよび他の任意の構成成分と共に配合することによってその場で形成される。
【００６４】
Ｓｉ−ｇ−ＰＯのベースポリオレフィンは、エチレン系ポリマーまたはプロピレン系ポリマーであり得る。一実施形態では、ベースポリオレフィンは、エチレン系ポリマーであり、シラングラフト化エチレン系ポリマー（Ｓｉ−ｇ−ＰＥ）をもたらす。好適なエチレン系ポリマーの非限定的な例としては、エチレンホモポリマー、ならびに不飽和エステルおよび／またはα−オレフィンなどの１つ以上の重合性コモノマーを含有するエチレン系インターポリマーが挙げられる。
【００６５】
α−オレフィン／シランコポリマーまたはＳｉ−ｇ−ＰＯを作製するために使用される加水分解性シランモノマーは、α−オレフィン（例えば、エチレン）と効果的に共重合してα−オレフィン／シランコポリマー（例えば、エチレン／シランコポリマー）を形成するか、またはα−オレフィンポリマー（例えば、ポリオレフィン）にグラフト化して、Ｓｉ−ｇ−ＰＯを形成するであろう、シラン含有モノマーである。例示的な加水分解性シランモノマーは、以下の構造（Ａ）を有するものであり、
【化１】
2021522377.tif 000002
式中、Ｒ’は、水素原子またはメチル基であり、ｘおよびｙは、０または１であるが、但し、ｘが１であるとき、ｙが１であることを条件とし、ｎは、１〜１２の整数（両端値を含む）であるか、あるいはｎは１〜４の整数であり、各Ｒ’’は独立して、１〜１２個の炭素原子を有するアルコキシ基（例えば、メトキシ、エトキシ、ブトキシ）、アリールオキシ基（例えば、フェノキシ）、アラルオキシ基（例えば、ベンジルオキシ）、１〜１２個の炭素原子を有する脂肪族アシルオキシ基（例えば、ホルミルオキシ、アセチルオキシ、プロパノイルオキシ）、アミノもしくは置換アミノ基（アルキルアミノ、アリールアミノ）、または１〜６個の炭素原子を有する低級アルキル基などの加水分解性有機基であるが、但し、３つのＲ’’基のうちの１つ以下がアルキルであることを条件とする。
【００６６】
好適な加水分解性シランモノマーの非限定的な例としては、ビニル、アリル、イソプロペニル、ブテニル、シクロヘキセニル、またはガンマ−（メタ）アクリルオキシアリル基などのエチレン性不飽和ヒドロカルビル基、および例えば、ヒドロカルビルオキシ、ヒドロカルボニルオキシ、またはヒドロカルビルアミノ基などの加水分解性基を有する、シランが挙げられる。加水分解性基の例としては、メトキシ、エトキシ、ホルミルオキシ、アセトキシ、プロプリオニルオキシ、およびアルキルまたはアリールアミノ基が挙げられる。
【００６７】
一実施形態では、加水分解性シランモノマーは、ビニルトリメトキシシラン（ＶＴＭＳ）、ビニルトリエトキシシラン、ビニルトリアセトキシシラン、ガンマ−（メタ）アクリルオキシ、プロピルトリメトキシシラン、およびこれらのシランの混合物などの不飽和アルコキシシランである。
【００６８】
α−オレフィン／シランコポリマーを作製するために使用される好適な不飽和エステルの非限定的な例としては、アルキルアクリレート、アルキルメタクリレート、またはビニルカルボキシレートが挙げられる。好適なアルキル基の非限定的な例としては、メチル、エチル、ｎ−プロピル、ｉ−プロピル、ｎ−ブチル、ｔ−ブチルなどが挙げられる。一実施形態では、アルキル基は、１個、または２〜４個、または８個の炭素原子を有する。好適なアルキルアクリレートの非限定的な例としては、エチルアクリレート、メチルアクリレート、ｔ−ブチルアクリレート、ｎ−ブチルアクリレート、および２−エチルヘキシルアクリレートが挙げられる。好適なアルキルメタクリレートの非限定的な例としては、メチルメタクリレートおよびｎ−ブチルメタクリレートが挙げられる。一実施形態では、カルボキシレート基は、２〜５個、または６個、または８個の炭素原子を有する。好適なビニルカルボキシレートの非限定的な例としては、ビニルアセテート、ビニルプロピオナート、およびビニルブタノアートが挙げられる。
【００６９】
一実施形態では、シラン官能基化ポリオレフィンは、シラン官能基化ポリオレフィンの総重量に基づいて、０．１重量％、または０．３重量％、または０．５重量％、または０．８重量％、または１．０重量％、または１．２重量％、または１．５重量％、または１．６重量％〜１．８重量％、または２．０重量％、または２．３重量％、または２．５重量％、または３．０重量％、または３．５重量％、または４．０重量％、または４．５重量％、または５．０重量％のシランを含有する。
【００７０】
一実施形態では、シラン官能基化ポリオレフィンは、０．８５０ｇ／ｃｃ、または０．８６０ｇ／ｃｃ、または０．８７５ｇ／ｃｃ、または０．８９０ｇ／ｃｃ〜０．９００ｇ／ｃｃ、または０．９１０ｇ／ｃｃ、または０．９１５ｇ／ｃｃ、または０．９２０ｇ／ｃｃ、または０．９３０ｇ／ｃｃ、または０．９４０ｇ／ｃｃ、または０．９５０ｇ／ｃｃまたは０．９６０ｇ／ｃｃ、または０．９６５ｇ／ｃｃの密度を有する。
【００７１】
一実施形態では、シラン官能化ポリオレフィンは、シラン官能化ポリエチレンである。「シラン官能化ポリオレフィン」は、シランと、ポリマーの総重量に基づいて５０重量％以上、または過半量の重合エチレンとを含有するポリマーである。
【００７２】
一実施形態では、シラン官能基化ポリオレフィンは、シラン官能基化ポリオレフィンの総重量に基づいて（ｉ）５０重量％、または５５重量％、または６０重量％、または６５重量％、または７０重量％、または８０重量％、または９０重量％、または９５重量％〜９７重量％、または９８重量％、または９９重量％、または１００重量％未満のエチレン、および（ｉｉ）０．１重量％、０．３重量％、０．５重量％、０．８重量％、１．０重量％、１．２重量％、１．５重量％、１．６重量％〜１．８重量％、または２．０重量％、または２．３重量％、または２．５重量％、または３．０重量％、または３．５重量％、または４．０重量％、または４．５重量％、または５．０重量％のシランを含有する。
【００７３】
一実施形態では、シラン官能基化ポリエチレンは、０．１ｇ／１０分、または０．５ｇ／１０分、または１．０ｇ／１０分、または２ｇ／１０分、または３ｇ／１０分、または５ｇ／１０分、または８ｇ／１０分、または１０ｇ／１０分、または１５ｇ／１０分、または２０ｇ／１０分、または２５ｇ／１０分、または３０ｇ／１０分〜４０ｇ／１０分、または４５ｇ／１０分、または５０ｇ／１０分、または５５ｇ／１０分、または６０ｇ／１０分、または７０ｇ／１０分、または８０ｇ／１０分、または９０ｇ／１０分のメルトインデックス（ＭＩ）を有する。
【００７４】
一実施形態では、シラン官能化ポリオレフィンは、エチレン／シランコポリマーである。エチレン／シランコポリマーは、エチレンおよび加水分解性シランモノマーを唯一のモノマー単位として含有する。一実施形態では、エチレン／シランコポリマーは、任意に、Ｃ３、またはＣ４〜Ｃ６、またはＣ８、またはＣ１０、またはＣ１２、またはＣ１６、またはＣ１８、またはＣ２０のα−オレフィン、不飽和エステル、およびこれらの組み合わせを含む。一実施形態では、エチレン／シランコポリマーは、エチレン／不飽和エステル／シラン反応器コポリマーである。好適なエチレン／シランコポリマーの非限定的な例としては、各々がミシガン州ミッドランドのＴｈｅ  Ｄｏｗ  Ｃｈｅｍｉｃａｌ  Ｃｏｍｐａｎｙから入手可能なＳＩ−ＬＩＮＫ（商標）ＤＦＤＡ−５４５１  ＮＴおよびＳＩ−ＬＩＮＫ（商標）ＡＣ  ＤＦＤＢ−５４５１  ＮＴが挙げられる。
【００７５】
α−オレフィン／シラン反応器コポリマー、さらにはエチレン／シラン反応器コポリマーは、本明細書に開示される２つ以上の実施形態を含み得る。
【００７６】
一実施形態では、シラン官能化ポリエチレンは、Ｓｉ−ｇ−ＰＥである。
【００７７】
Ｓｉ−ｇ−ＰＥのベースエチレン系ポリマーは、ベースエチレン系ポリマーの総重量に基づいて、５０重量％、または５５重量％、または６０重量％、または６５重量％、または７０重量％、または８０重量％、または９０重量％、または９５重量％〜９７重量％、または９８重量％、または９９重量％、または１００重量％のエチレンを含む。
【００７８】
一実施形態では、Ｓｉ−ｇ−ＰＥのベースエチレン系ポリマーは、０．８５０ｇ／ｃｃ、または０．８６０ｇ／ｃｃ、または０．８７５ｇ／ｃｃ、または０．８９０ｇ／ｃｃ〜０．９００ｇ／ｃｃ、または０．９１０ｇ／ｃｃ、または０．９１５ｇ／ｃｃ、または０．９２０ｇ／ｃｃ、または０．９３０ｇ／ｃｃ、または０．９４０ｇ／ｃｃ、または０．９５０ｇ／ｃｃ、または０．９６０ｇ／ｃｃ、または０．９６５ｇ／ｃｃの密度を有する。
【００７９】
一実施形態では、Ｓｉ−ｇ−ＰＥのベースエチレン系ポリマーは、０．１ｇ／１０分、または０．５ｇ／１０分、または１．０ｇ／１０分、または２ｇ／１０分、または３ｇ／１０分、または５ｇ／１０分、または８ｇ／１０分、または１０ｇ／１０分、または１５ｇ／１０分、または２０ｇ／１０分、または２５ｇ／１０分、または３０ｇ／１０分〜４０ｇ／１０分、または４５ｇ／１０分、または５０ｇ／１０分、または５５ｇ／１０分、または６０ｇ／１０分、または７０ｇ／１０分、または８０ｇ／１０分、または９０ｇ／１０分のメルトインデックス（ＭＩ）を有する。
【００８０】
一実施形態では、Ｓｉ−ｇ−ＰＥのベースエチレン系ポリマーは、エチレン／α−オレフィンコポリマーである。α−オレフィンは、３、または４〜６、または８、または１０、または１２、または１６、または１８、または２０個の炭素原子を含む。好適なα−オレフィンの非限定的な例としては、プロピレン、ブテン、ヘキセン、およびオクテンが挙げられる。一実施形態では、エチレン系コポリマーは、エチレン／オクテンコポリマーである。エチレン系コポリマーがエチレン／α−オレフィンコポリマーである場合、Ｓｉ−ｇ−ＰＥは、シラングラフト化エチレン／α−オレフィンコポリマーである。Ｓｉ−ｇ−ＰＥのベースエチレン系ポリマーとして有用な好適なエチレン／α−オレフィンコポリマーの非限定的な例としては、Ｄｏｗ  Ｃｈｅｍｉｃａｌ  Ｃｏｍｐａｎｙから入手可能なＥＮＧＡＧＥ（商標）およびＩＮＦＵＳＥ（商標）樹脂が挙げられる。
【００８１】
一実施形態では、Ｓｉ−ｇ−ＰＥのベースエチレン系ポリマーは、エチレンプラストマーまたはエラストマーである。「エチレンプラストマー／エラストマー」は、エチレン由来の単位と、少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位とを含む、均一短鎖分岐分布を含有する、実質的に直鎖状、または直鎖状のエチレン／α−オレフィンコポリマーである。エチレンプラストマー／エラストマーは、０．８７０ｇ／ｃｃ、または０．８８０ｇ／ｃｃ、または０．８９０ｇ／ｃｃから、０．９００ｇ／ｃｃ、または０．９０２ｇ／ｃｃ、または０．９０４ｇ／ｃｃ、または０．９０９ｇ／ｃｃ、または０．９１０ｇ／ｃｃ、または０．９１７ｇ／ｃｃまでの密度を有する。エチレンプラストマー／エラストマーの非限定的な例には、ＡＦＦＩＮＩＴＹ（商標）プラストマーおよびエラストマー（Ｔｈｅ  Ｄｏｗ  Ｃｈｅｍｉｃａｌ  Ｃｏｍｐａｎｙから入手可能）、ＥＸＡＣＴ（商標）プラストマー（ＥｘｘｏｎＭｏｂｉｌ  Ｃｈｅｍｉｃａｌから入手可能）、Ｔａｆｍｅｒ（商標）（Ｍｉｔｓｕｉから入手可能）、Ｎｅｘｌｅｎｅ（商標）（ＳＫ  Ｃｈｅｍｉｃａｌｓ  Ｃｏ．から入手可能）、およびＬｕｃｅｎｅ（商標）（ＬＧ  Ｃｈｅｍ  Ｌｔｄ．で入手可能）が含まれる。
【００８２】
一実施形態では、Ｓｉ−ｇ−ＰＥは、シラングラフト化エチレン／Ｃ４〜Ｃ８α−オレフィンコポリマーである。シラングラフトエチレン／Ｃ４〜Ｃ８α−オレフィンコポリマーは、加水分解性シランモノマー、エチレン、およびＣ４〜Ｃ８α−オレフィンコモノマーからなる。換言すれば、シラングラフト化エチレン／Ｃ４〜Ｃ８α−オレフィンコポリマーは、加水分解性シランモノマー、エチレン、およびＣ４〜Ｃ８α−オレフィンコモノマーを唯一のモノマー単位として含有する。
【００８３】
一実施形態では、Ｓｉ−ｇ−ＰＥは、シラングラフト化エチレン／Ｃ４〜Ｃ８α−オレフィンコポリマーである。シラングラフトエチレン／Ｃ４〜Ｃ８α−オレフィンコポリマーは、加水分解性シランモノマー、エチレン、およびＣ４〜Ｃ８α−オレフィンコモノマーからなる。シラングラフト化エチレン／Ｃ４〜Ｃ８α−オレフィンコポリマーは、以下の特性：（ａ）０．８５０ｇ／ｃｃ、または０．８６０ｇ／ｃｃ、または０．８７５ｇ／ｃｃ、または０．８９０ｇ／ｃｃ〜０．９００ｇ／ｃｃ、または０．９１０ｇ／ｃｃ、または０．９１５ｇ／ｃｃ、または０．９２０ｇ／ｃｃ、または０．９２５ｇ／ｃｃ、または０．９３０ｇ／ｃｃ、または０．９３５ｇ／ｃｃの密度；および／もしくは（ｂ）０．１ｇ／１０分、または０．５ｇ／１０分、または１ｇ／１０分、または２ｇ／１０分、または５ｇ／１０分、または８ｇ／１０分、または１０ｇ／１０分、または１５ｇ／１０分、または２０ｇ／１０分、または２５ｇ／１０分、または３０ｇ／１０分〜４０ｇ／１０分、または４５ｇ／１０分、または５０ｇ／１０分、または５５ｇ／１０分、または６０ｇ／１０分、または６５ｇ／１０分、または７０ｇ／１０分、または７５ｇ／１０分、または８０ｇ／１０分、または９０ｇ／１０分のメルトインデックス；および／もしくは（ｃ）シラングラフト化エチレン／Ｃ４〜Ｃ８α−オレフィンコポリマーの総重量に基づいて、０．１重量％、または０．３重量％、または０．５重量％、または０．８重量％、または１．０重量％、または１．２重量％、または１．５重量％、または１．６重量％〜１．８重量％、または２．０重量％、または２．３重量％、または２．５重量％、または３．０重量％、または３．５重量％、または４．０重量％、または４．５重量％、または５．０重量％のシラン含有量、のうちの１つ、一部、または全てを有する
【００８４】
Ｓｉ−ｇ−ＰＥは、本明細書に開示される２つ以上の実施形態を含むことができる。
【００８５】
一実施形態では、本組成物は、組成物の総重量に基づいて、２０重量％、または２５重量％、または３０重量％、または３５重量％、または４０重量％、または４５重量％、または５０重量％、または５５重量％、または６０重量％、または６５重量％、または７０重量％、または７５重量％、または８０重量％、または９０重量％９５重量％、または９９重量％、または９９．５重量％のシラン官能基化ポリオレフィンを含有する。一実施形態では、本組成物は、組成物の総重量に基づいて、２０重量％〜９９．５重量％、または５０重量％〜９９重量％、または７５重量％〜９９重量％、または９０重量％〜９５重量％のシラン官能基化ポリオレフィンを含有する。
【００８６】
シラン官能基化ポリオレフィンのブレンドを使用することもでき、シラン官能基化ポリオレフィン（複数可）を、ポリマーが（ｉ）互いに混和性または相溶性になる程度まで、および（ｉｉ）シラン官能基化ポリオレフィン（複数可）が、ブレンドの（シラン官能基化ポリオレフィンを含むポリオレフィンの総重量に基づいて）４０重量％、または５０重量％、または５５重量％、または６０重量％、または６５重量％、または７０重量％、または７５重量％、または８０重量％、または８５重量％、または９０重量％、または９５重量％、または９８重量％、または９９重量％〜１００重量％未満を構成する程度まで、１つ以上の他のポリオレフィンで希釈することができる。
【００８７】
一実施形態では、組成物は、シラン官能化ポリオレフィンと、エチレン系ポリオレフィンであるポリオレフィンとを含む。エチレン系ポリオレフィンは、シラン官能化されていないため、シラン官能化ポリオレフィンとは異なる。一実施形態では、エチレン系ポリオレフィンは、エチレンプラストマーまたはエラストマーである。別の実施形態では、エチレン系ポリオレフィンは、ＬＤＰＥである。別の実施形態では、エチレン系ポリオレフィンは、エチレン／α−オレフィンコポリマー、またはさらに無水マレイン酸（ＭＡＨ）グラフト化エチレン／α−オレフィンコポリマーである。一実施形態では、αオレフィンは、Ｃ４〜Ｃ８α−オレフィンである。別の実施形態では、エチレン系ポリオレフィンは、エチレンと無水マレイン酸とのコポリマー（Ｖｅｒｔｅｌｌｕｓ  Ｈｏｌｄｉｎｇｓ  ＬＬＣから入手可能なＺｅＭａｃ（商標）Ｅ６０またはＺｅＭａｃ（商標）Ｍ６０３など）、または用途目的で無水マレイン酸等価物として分類されるコモノマーを有するランダムエチレンコポリマー（ＤｕＰｏｎｔから入手可能なＦＵＳＡＢＯＮＤ（商標）Ｍ６０３など）である。
【００８８】
一実施形態では、組成物は、シラン官能化ポリオレフィン、任意に、１つ以上のエチレンプラストマーもしくはエラストマー、任意に、１つ以上のＭＡＨグラフト化エチレン／Ｃ４〜Ｃ８α−オレフィンコポリマー、および任意に、１つ以上のＬＤＰＥを含有するか、これらから本質的になるか、またはこれらからなるポリマーブレンドを含む。シラン官能基化ポリオレフィンは、ポリマーブレンドの、４０重量％、または５０重量％、または５５重量％、または６０重量％、または６５重量％、または７０重量％、または７５重量％、または８０重量％、または８５重量％、または９０重量％、または９５重量％、または９８重量％、または９９重量％〜１００重量％未満を構成する。一実施形態では、ポリマーブレンドは、ポリマーブレンドの総重量に基づいて、（ｉ）４０重量％、または５０重量％、または５５重量％、または６０重量％、または６５重量％〜７０重量％、または７５重量％、または８０重量％のＳｉ−ｇ−ＰＥ；（ｉｉ）１重量％、または５重量％、または１０重量％、または１５重量％、または２０重量％、または２５重量％〜３０重量％、または３５重量％、または４０重量％、または４５重量％、または５０重量％、または５５重量％のエチレンプラストマーまたはエラストマー（例えば、エチレン／Ｃ４〜Ｃ８α−オレフィンコポリマー）；（ｉｉｉ）１重量％、または５重量％〜１０重量％、または１５重量％、または２０重量％、または２５重量％、または３０重量％、または３５重量％、または４０重量％、または４５重量％、または５０重量％、または５５重量％のＭＡＨ−グラフト化エチレン／Ｃ４〜Ｃ８α−オレフィンコポリマー；および（ｉｖ）０．１重量％、または０．５重量％、または０．８重量％〜１．０重量％、または５重量％、または１０重量％、または１５重量％、または２０重量％、または２５重量％、または３０重量％、または３５重量％、または４０重量％、または４５重量％、または、５０重量％、または５５重量％のＬＤＰＥを含有するか、これらから本質的になるか、またはこれらからなる。
【００８９】
一実施形態では、本組成物は、（ｉ）Ｓｉ−ｇ−ＰＥ、（ｉｉ）第１のエチレン系ポリマー、（ｉｉｉ）任意に、第２のエチレン系ポリマー、（ｉｖ）任意に、第３のエチレン系ポリマー、（ｖ）任意に、第４のエチレン系ポリマー、および（ｖｉ）任意に、第５のエチレン系ポリマーを含有するか、これらから本質的になるか、またはこれらからなるポリマーブレンドを含む。エチレン系ポリマーはシラン官能化されていないため、エチレン系ポリマーはＳｉ−ｇ−ＰＥとは異なる。各エチレン系ポリマーは、組成物中に存在する他のエチレン系ポリマーとは、組成的に、構造的に、および／または物理的に異なる。換言すれば、第１のエチレン系ポリマーは、第２のエチレン系ポリマー、第３のエチレン系ポリマー、第４のエチレン系ポリマー、および第５のエチレン系ポリマーのそれぞれとは、組成的、構造的、および／または物理的に異なる。
【００９０】
シラン官能化ポリマーは、本明細書に開示される２つ以上の実施形態を含むことができる。
【００９１】
Ｂ．ヒンダードアミン光安定剤（ＨＡＬＳ）
本組成物は、５，０００ダルトン（ｇ／モル）を超える重量平均分子量Ｍｗを有するヒンダードアミン光安定剤（ＨＡＬＳ）を含む。
【００９２】
一実施形態では、ＨＡＬＳは、５，０００ダルトンを超える、または７，５００ダルトンを超える、または１０，０００ダルトンを超えるＭｗを有する。一実施形態では、ＨＡＬＳは、５，０００ダルトン超える〜５０，０００ダルトンのＭｗを有する。別の実施形態では、ＨＡＬＳは、５，５００ダルトン、または６０００ダルトン、または７０００ダルトン、または７５００ダルトン、または８０００ダルトン、または１０，０００ダルトン、または１１，０００ダルトン、または１１，５００ダルトン〜１２，０００ダルトン、または１３，０００ダルトン、または１５，０００、または２０，０００ダルトン、または２５，０００ダルトン、または３０，０００ダルトン、または３５，０００ダルトン、または４０，０００ダルトン、または４５，０００ダルトン、または５０，０００ダルトンのＭｗを有する。別の実施形態では、ＨＡＬＳは、５，５００ダルトン〜５０，０００ダルトン、または６，０００ダルトン〜２０，０００ダルトン、または１０，０００ダルトン〜１５，０００ダルトン、または１１，０００ダルトン〜１５，０００ダルトンのＭｗを有する。
【００９３】
一実施形態では、５，０００ダルトンを超えるＭｗを有するＨＡＬＳは、ポリマーＨＡＬＳである。「ポリマーＨＡＬＳ」は、下記の構造（Ｂ）に示すように、繰り返しモノマー単位を有するＨＡＬＳである。
【化２】
2021522377.tif 000003
式中、
ｍは、３〜２０の整数であり、
ｎは、２〜１２の整数であり、
Ａ１およびＡ２は、それぞれ独立して、水素、直鎖状および分岐状のＣ１〜Ｃ１２アルキル基、Ｃ３〜Ｃ８アルケニル基、およびＣ７〜Ｃ１９アラルキル基から選択され、
Ｒ１およびＲ２は、それぞれ独立して、酸素および構造（Ｃ）の基から選択され、
【化３】
2021522377.tif 000004
Ａ３は、水素、直鎖状および分岐状のＣ１〜Ｃ１２アルキル基、Ｃ５〜Ｃ１２シクロアルキル基、およびＣ７〜Ｃ１９アラルキル基から選択され、
Ｘは、−（ＣＨ２）ｐ基であり、式中、ｐは、２〜１２の整数であるが、但し、ｐはｎとは異なる整数であることを条件とし、
Ｙは、Ｃ１〜Ｃ１８アルキル基、構造（Ｄ）の基、および構造（Ｅ）の基から選択され、
【化４】
2021522377.tif 000005
Ｚは、Ｏ−Ａ４基、Ｓ−Ａ４基、および構造（Ｆ）の基から選択され、
【化５】
2021522377.tif 000006
Ａ４およびＡ５は、それぞれ独立して、水素直鎖状および分岐状Ｃ１〜Ｃ１８アルキル基、Ｃ５〜Ｃ１２シクロアルキル基、Ｃ７〜Ｃ１２アラルキル基、Ｃ６〜Ｃ１２アリール基から選択され、あるいは、それらが結合している窒素原子と共に、Ｃ５〜Ｃ７複素環を形成してもよく、および構造（Ｇ）のピペリジン基である。
【化６】
2021522377.tif 000007
【００９４】
構造（Ｂ）において、ｍはピペリジン化合物の繰り返し単位の数を指す。
【００９５】
一実施形態では、ＨＡＬＳは構造（Ｂ）を有し、式中、ｍは、３〜２０までの整数であり、ｎは、３〜１２の整数であり、Ａ１およびＡ２は、それぞれ水素であり、Ｒ１およびＲ２は、それぞれ構造（Ｃ）の基であり、Ａ３は、直鎖状Ｃ４アルキル基であり、Ｘは、−（ＣＨ２）２−基であり、Ｙは、構造（Ｄ）の基であり、Ｚは、構造（Ｆ）の基であり、Ａ４およびＡ５は、それぞれ構造（Ｇ）のピペリジン基である。
【００９６】
一実施形態では、５，０００ダルトンを超えるＭｗを有するＨＡＬＳは、下記の構造（Ｈ）を有し、
【化７】
2021522377.tif 000008
式中、ｍは、３〜２０の整数である。
【００９７】
構造（Ｈ）を有する好適なＨＡＬＳの非限定的な例は、３Ｖ  Ｓｉｇｍａ  ＵＳＡから入手可能な、ＵＶＡＳＯＲＢ（商標）ＨＡ１０（ＣＡＳ１３６５０４−９６−６）である。ＵＶＡＳＯＲＢ（商標）ＨＡ１０は、１１，６００ダルトンのＭｗを有する。
【００９８】
一実施形態では、５，０００ダルトンを超えるＭｗを有するＨＡＬＳは、その内容全体が参照により本明細書に組み込まれる、Ｓｉｎｇｈ，Ｒ．Ｐ．ｅｔ  ａｌ，Ｊｏｕｒｎａｌ  ｏｆ  Ａｐｐｌｉｅｄ  Ｐｏｌｙｍｅｒ  Ｓｃｉｅｎｃｅ，Ｖｏｌ．９０，１１２６−１１３８（２００３）に記載されるように、末端イソシアネート鎖に結合したＨＡＬＳ官能基を有するポリ（スチリル−コ−スチリルイソシアネート）である。
【００９９】
一実施形態では、本組成物は、組成物の総重量に基づいて、０．１０重量％、または０．１５重量％、または０．２０重量％〜０．２５重量％、または０．３０重量％、または０．３５重量％、または０．４０重量％、または０．４５重量％、または０．５０重量％の、５，０００ダルトンを超えるＭｗを有するＨＡＬＳを含有する。一実施形態では、本組成物は、組成物の総重量に基づいて、０．１０重量％〜０．５０重量％、または０．２０重量％〜０．４０重量％、または０．３０重量％〜０．４０重量％の、５，０００ダルトンを超えるＭｗを有するＨＡＬＳを含有する。
【０１００】
ＨＡＬＳは、本明細書に開示される２つ以上の実施形態を含むことができる。
【０１０１】
Ｃ．添加剤
本組成物は、１種以上の添加剤を含み得る。好適な添加剤の非限定的な例としては、酸化防止剤、着色剤、腐食防止剤、潤滑剤、シラノール縮合触媒、紫外線（ＵＶ）吸収剤または安定剤、ブロッキング防止剤、カップリング剤、相溶化剤、可塑剤、充填剤、加工助剤、湿気捕捉剤、焦げ付き遅延剤、金属不活性化剤、シロキサン、およびこれらの組み合わせが挙げられる。
【０１０２】
一実施形態では、組成物は、酸化防止剤を含む。「酸化防止剤」は、ポリマーの加工中に起こり得る酸化を最小限に抑えるために使用することができる化学的化合物の種類またはクラスを指す。好適な酸化防止剤としては、高分子量ヒンダードフェノールおよび硫黄ならびにリン含有フェノールなどの多官能性フェノールが挙げられる。好適なヒンダードフェノールの非限定的な例は、ペンタエリスリトールテトラキス（３−（３，５−ジ−ｔｅｒｔ−ブチル−４−ヒドロキシフェニル）プロピオネート）であり、ＢＡＳＦからＩｒｇａｎｏｘ（登録商標）１０１０として市販されている。一実施形態では、本組成物は、組成物の総重量に基づいて、０重量％、または０．００１重量％、または０．０１重量％、または０．０２重量％、または０．０５重量％、または０．１重量％、または０．２重量％、または０．３重量％〜０．４重量％、または０．５重量％、または０．６重量％、または０．７重量％、または０．８重量％、または１．０重量％、または２．０重量％、または２．５重量％、または３．０重量％の酸化防止剤を含有する。
【０１０３】
一実施形態では、組成物は、ルイス酸およびブレンステッド酸および塩基などのシラノール縮合触媒を含む。「シラノール縮合触媒」は、シラン官能基化ポリオレフィンの架橋を促進する。ルイス酸は、ルイス塩基からの電子対を受け入れることができる化学種である。ルイス塩基は、電子対をルイス酸に供与することができる化学種である。好適なルイス酸の非限定的な例としては、ジブチルスズジラウレート（ＤＢＴＤＬ）などのカルボン酸スズ、およびナフテン酸鉛、カプリル酸亜鉛、ならびにナフテン酸コバルトなどの様々な他の有機金属化合物が挙げられる。好適なルイス塩基の非限定的な例としては、一級、二級、および三級アミンが挙げられる。これらの触媒は、典型的には湿気硬化用途に使用される。一実施形態では、本組成物は、組成物の総重量に基づいて、０重量％、もしくは０．００１重量％、もしくは０．００５重量％、もしくは０．０１重量％、もしくは０．０２重量％、もしくは０．０３重量％〜０．０５重量％、もしくは０．１重量％、もしくは０．２重量％、もしくは０．５重量％、もしくは１．０重量％、または０．０１重量％〜０．５０重量％のシラノール縮合触媒を含む。ＭＯＮＯＳＩＬ（商標）プロセス中、シラノール縮合触媒は、これがシランのポリオレフィン主鎖へのグラフト反応中に存在して、その場でＳｉ−ｇ−ＰＯを形成するように、典型的には、反応押出成形機に添加される。このように、シラノール官能化ポリオレフィンは、押出機を出る前にいくらかのカップリング（光架橋）を経験し、それが押出成形機を出た後、典型的には湿気（例えば、サウナ浴もしくは冷却浴）および／または保管、輸送、もしくは使用される環境に存在する湿気に曝されると、架橋が完了する。
【０１０４】
一実施形態では、シラノール縮合触媒は、触媒マスターバッチブレンドに含まれ、触媒マスターバッチは組成物に含まれる。好適な触媒マスターバッチの非限定的な例としては、Ｔｈｅ  Ｄｏｗ  Ｃｈｅｍｉｃａｌ  ＣｏｍｐａｎｙからＳＩ−ＬＩＮＫ（商標）の商品名で販売されるものが挙げられ、ＳＩ−ＬＩＮＫ（商標）ＤＦＤＡ−５４８１  Ｎａｔｕｒａｌが含まれる。ＳＩ−ＬＩＮＫ（商標）ＤＦＤＡ−５４８１  Ｎａｔｕｒａｌは、１−ブテン／エテンポリマー、エテンホモポリマー、フェノール化合物酸化防止剤、ジブチルスズジラウレート（ＤＢＴＤＬ）（シラノール縮合触媒）、およびフェノールヒドラジド化合物のブレンドを含有する触媒マスターバッチである。一実施形態では、組成物は、組成物の総重量に基づいて、０重量％、または０．００１重量％、または０．０１重量％、または０．１重量％、または０．３重量％、または０．５重量％、または１．０重量％、または２．０重量％、または３．０重量％、または４．０重量％〜５．０重量％、または６．０重量％、または７．０重量％、または８．０重量％、または９．０重量％、または１０．０重量％のシラノール縮合触媒または触媒マスターバッチを含有する。
【０１０５】
一実施形態では、組成物は、５，０００ダルトンを超えるＭｗを有するＨＡＬＳと組成的および／または構造的に異なる紫外線（ＵＶ）吸収剤または安定剤を含む。好適なＵＶ安定剤の非限定的な例としては、１，３，５−トリアジン−２，４，６−トリアミン、Ｎ、Ｎ−１，２−エタンジイルビスＮ−３−４、６−ビスブチル（１，２，２，６，６−ペンタメチル−４−ピペリジニル）アミノ−１，３，５−トリアジン−２−イルアミノプロピル−Ｎ，Ｎ−ジブチル−Ｎ，Ｎ−ビス（１，２、２，６，６−ペンタメチル−４−ピペリジニル）−１，５，８，１２−テトラキス［４，６−ビス（ｎ−ブチル−ｎ−１，２，２，６，６−ペンタメチル−４−ピペリジルアミノ）−１，３，５−トリアジン−２−イル］−１，５，８，１２−テトラアザドデカン（ＳＡＢＯ  Ｓ．ｐ．Ａ．ｏｆ  Ｌｅｖａｔｅ，Ｉｔａｌｙから、ＳＡＢＯ（商標）ＳＴＡＢ  ＵＶ−１１９として市販されている）などの、５，０００ダルトン未満のＭｗを有するＨＡＬＳである。好適なＵＶ吸収剤の別の非限定的な例は、（ＢＡＳＦから、ＣＨＩＭＭＡＳＯＲＢ−８１（商標）として市販されている）ベンゾフェノンである。一実施形態では、本組成物は、組成物の総重量に基づいて、０重量％、または０．００１重量％、または０．００２重量％、または０．００５重量％、または０．００６重量％〜０．００７重量％、または０．００８重量％、または０．００９重量％、または０．０１重量％、または０．１重量％、または０．２重量％、または０．３重量％、または０．４重量％、または０．５重量％、または１．０重量％、または２．０重量％、または２．５重量％、または３．０重量％のＵＶ吸収剤または安定剤を含有する。別の実施形態では、本組成物は、組成物の総重量に基づいて、０．０１重量％〜３．０重量％、または０．０１重量％〜１．０重量％、または０．０１重量％〜０．５０重量％、または０．２０重量％〜０．４０重量％のＵＶ吸収剤を含有する。
【０１０６】
一実施形態では、組成物は、５，０００ダルトン未満のＭｗを有するＨＡＬＳを除外する。
【０１０７】
一実施形態では、本組成物は、金属不活性化剤を含む。金属不活性化剤は、金属表面および微量の金属鉱物の触媒作用を抑制する。金属不活性化剤は、微量の金属および金属表面を、例えば、封鎖によって、不活性な形態に変換する。好適な金属不活性化剤の非限定的な例としては、１，２−ビス（３，５−ジ−ｔｅｒｔ−ブチル−４−ヒドロキシヒドロシンナモイル）ヒドラジン、２，２’−オキサミンドビス［エチル３−（３，５−ジ−ｔｅｒｔ−ブチル−４−ヒドロキシフェニル）プロピオネート］、およびオキサリルビス（ベンジリデンヒドラジド）（ＯＡＢＨ）が挙げられる。金属不活性化剤は、総重量に基づいて、０重量％、または０重量％を超える、または０．０１重量％、または０．０２重量％、または０．０３重量％、または０．０４重量％〜０．０５重量％、または０．１重量％、または０．５重量％、または１重量％、または２重量％、または３重量％、または５重量％、または８重量％、または１０重量％の量で存在する。
【０１０８】
一実施形態では、本組成物は、充填剤を含む。好適なフィラーの非限定的な例としては、酸化亜鉛、ホウ酸亜鉛、モリブデン酸亜鉛、硫化亜鉛、カーボンブラック、有機粘土、およびこれらの組み合わせが挙げられる。充填剤は、難燃特性を有していても、または有していなくてもよい。一実施形態では、充填剤は、そうでなければ充填剤がシラン硬化反応を妨害しなければならない可能性がある傾向を防止または遅延させる材料（ステアリン酸など）で被覆される。一実施形態では、本組成物は、組成物の総重量に基づいて、０重量％、または０．０１重量％、または０．０２重量％、または０．０５重量％、または０．１重量％、または０．２重量％、または０．４重量％、または０．５重量％、または０．６重量％、または０．８重量％、または１．０重量％、または２．０重量％、または２．５重量％、または３．０重量％、または５．０重量％、または８．０重量％、または１０．０重量％、または２０重量％の充填剤（カーボンブラックなど）を含有する。
【０１０９】
一実施形態において、組成物は加工助剤を含む。好適な加工助剤の非限定的な例は、油、有機酸（ステアリン酸など）、および有機酸の金属塩（ステアリン酸亜鉛など）を含む。一実施形態では、本組成物は、組成物の総重量に基づいて、０重量％、または０．０１重量％、または０．０２重量％、または０．０５重量％、または０．１重量％、または０．２重量％、または０．３重量％、または０．４重量％〜０．５重量％、または０．６重量％、または０．７重量％、または１．０重量％、または２．０重量％、または２．５重量％、または３．０重量％の加工助剤を含有する。
【０１１０】
一実施形態では、本組成物は、湿気捕捉剤を含む。湿気捕捉剤は、組成物中の不必要な水を除去または不活性化して、貯蔵中または押出条件での組成物中の不必要な（早期）架橋および他の水性開始反応（ｗａｔｅｒ−ｉｎｉｔｉａｔｅｄ  ｒｅａｃｔｉｏｎ）を防ぐ。湿気捕捉剤の非限定的な例としては、オルトエステル、アセタール、ケタール、またはアルコキシシランなどのシランから選択される有機化合物が挙げられる。一実施形態では、湿気捕捉剤は、アルコキシシラン（例えば、ヘキサデシルトリメトキシシラン、オクチルトリメトキシシラン、またはオクチルトリエトキシシラン）である。アルコキシシラン湿気捕捉剤は、ポリオレフィンにグラフト化されていないか、またはエチレンなどのオレフィンと共重合されていない。湿気捕捉剤は、組成物の総重量に基づいて、０重量％、または０重量％を超える、または０．０１重量％、または０．０２重量％、または０．０３重量％、または０．０４重量％、または０．０５重量％、または０．１重量％〜０．２重量％、または０．３重量％、または０．５重量％、または０．７５重量％、または１．０重量％、または１．５重量％、または２．０重量％、または３．０重量％の量で存在する。
【０１１１】
一実施形態では、本組成物は、シロキサンを含む。好適なシロキサンの非限定的な例は、ポリジメチルシロキサン（ＰＤＭＳ）である。好適なＰＤＭＳの非限定的な例は、ジメチルビニルシリル末端ポリジメチルシロキサンである。一実施形態では、ＰＤＭＳは、ＰＤＭＳマスターバッチブレンドに含まれ、ＰＤＭＳマスターバッチは、組成物に含まれる。好適なＰＤＭＳマスターバッチの非限定的な例は、Ｄｏｗ  Ｃｏｒｎｉｎｇから入手可能なＭＢ５０−００２マスターバッチである。ＭＢ５０−００２マスターバッチには、マスターバッチの総重量に基づいて、５０重量％の、ＬＤＰＥに分散されたジメチルビニルシリル末端ＰＤＭＳが含まれている。一実施形態では、本組成物は、組成物の総重量に基づいて、０．２重量％、または０．５重量％、または０．８重量％〜１．０重量％、または１．５重量％、または２．０重量％、または２．５重量％、または３．０重量％、または５．０重量％のシロキサンを含有する。別の実施形態では、本組成物は、組成物の総重量に基づいて、０．５重量％、または１．０重量％、または１．５重量％、または１．８重量％〜２．０重量％、または２．５重量％、または３．０重量％、または５．０重量％のＰＤＭＳマスターバッチを含有する。
【０１１２】
一実施形態では、本組成物は、シラノール縮合触媒（触媒マスターバッチブレンドに含まれ得る）、ＵＶ吸収剤（例えば、ベンゾフェノン）、およびこれらの組み合わせから選択される添加剤を含む。
【０１１３】
一実施形態では、本組成物は、組成物の総重量に基づいて、０重量％、または０重量％を超える、または０．００１重量％、または０．００２重量％、または０．００５重量％、または０．００６重量％〜０．００７重量％、または０．００８重量％、または０．００９重量％、または０．０１重量％、または０．１重量％、または０．２重量％、または０．３重量％、または０．４重量％、または０．５重量％、または１．０重量％、または２．０重量％、または２．５重量％、または３．０重量％、または４．０重量％、または５．０重量％〜６．０重量％、または７．０重量％、または８．０重量％、または９．０重量％、または１０．０重量％、または１５．０重量％、または２０．０重量％の添加剤を含有する。
【０１１４】
添加剤は、本明細書に開示される２つ以上の実施形態を含んでもよい。
【０１１５】
Ｄ．組成物
一実施形態では、本組成物は、（Ａ）シラン官能化ポリオレフィン（例えば、シラン官能化ポリエチレン）、（Ｂ）５，０００ダルトンを超えるＭｗを有するヒンダードアミン光安定剤（ＨＡＬＳ）、（Ｃ）任意の添加剤を含む。
【０１１６】
シラン官能化ポリオレフィン、５，０００ダルトンを超えるＭｗを有するＨＡＬＳ、および任意の添加剤は、本明細書に開示される、任意のそれぞれのシラン官能化ポリオレフィン、５，０００ダルトンを超えるＭｗを有するＨＡＬＳ、および任意の添加剤であり得る。
【０１１７】
一実施形態では、本組成物は、難燃剤を全く含まないか、または実質的に全く含まない。「難燃剤」は、燃焼反応を抑制することによって、延焼を阻害または遅延させる化合物である。難燃剤の非限定的な例には、ハロゲンフリー難燃剤およびハロゲン化難燃剤が含まれる。
【０１１８】
一実施形態では、本組成物は、ハロゲン化難燃剤を含まないか、または実質的に全く含まない。「ハロゲン化難燃剤」は、少なくとも１つのハロゲン原子を含有する難燃性化合物である。ハロゲン化難燃剤の非限定的な例は、デカブロモジフェニルエタン（例えば、Ａｌｂｅｍａｒｌｅ  Ｃｏｒｐｏｒａｔｉｏｎから入手可能なＳａｙｔｅｘ（商標）８０１０）、臭素化ポリフェニルエーテル（例えば、Ｇｒｅａｔ  Ｌａｋｅｓ  Ｓｏｌｕｔｉｏｎｓから入手可能なＥｍｅｒａｌｄ  Ｉｎｎｏｖａｔｉｏｎ（商標）１０００）、および臭素化スチレン／ブタジエンブロックコポリマー（例えば、ＬＡＮＸＥＳＳから入手可能なＥｍｅｒａｌｄ  Ｉｎｎｏｖａｔｉｏｎ（商標）３０００）などの臭素化難燃剤である。
【０１１９】
一実施形態では、本組成物は、ハロゲンフリー難燃剤を全く含まないか、または実質的に全く含まない。ハロゲンフリー難燃剤の非限定的な例には、金属水和物、シリカ、ガラス粉末、金属炭酸塩、三酸化アンチモン、およびこれらの組み合わせが挙げられる。一実施形態では、ハロゲンフリー難燃剤は、金属水和物である。金属水和物の非限定的な例は、水酸化マグネシウムである。
【０１２０】
一実施形態では、本組成物は、（Ａ）２０重量％、または２５重量％、または３０重量％、または３５重量％、または４０重量％、または４５重量％、または５０重量％、または５５重量％、または６０重量％、または６５重量％、または７０重量％、または７５重量％、または８０重量％、または９０重量％〜９９重量％のシラン官能化ポリオレフィン、（ｂ）０．１０重量％、または０．１５重量％、または０．２０重量％〜０．２５重量％、または０．３０重量％、または０．４０重量％、または０．４５重量％、または０．５０重量％の５，０００ダルトンを超えるＭｗを有するＨＡＬＳ、および（ｃ）０重量％、または０重量％を超える、または０．００１重量％、または０．００２重量％、または０．００５重量％、または０．００６重量％〜０．００７重量％、または０．００８重量％、または０．００９重量％、または０．０１重量％、または０．１重量％、または０．２重量％、または０．３重量％、または０．４重量％、または０．５重量％、または１．０重量％、または２．０重量％、または２．５重量％、または３．０重量％、または４．０重量％、または５．０重量％、または６．０重量％、または７．０重量％、または８．０重量％、または１０．０重量％、または１５．０重量％、または２０．０重量％の添加剤（例えば、ＵＶ吸収剤、シラノール縮合触媒、またはこれらの組み合わせ）を含有するか、これらから本質的になるか、またはこれらからなる。さらなる実施形態では、本組成物は、難燃剤を全く含まない。
【０１２１】
上述の組成物の各々における構成成分の合計が、１００重量パーセントをもたらすことが理解される。
【０１２２】
一実施形態では、組成物は、９０℃での５００メガオーム／３．０４８メートル（メガオーム／３．０４８ｍ）を超える、または６００メガオーム／３．０４８ｍを超える、または７００メガオーム／３．０４８ｍを超える湿潤絶縁抵抗（ＩＲ）を、６時間〜７週間、または６時間〜９週間、または６時間〜１２週間、または６時間〜２４週間、または６時間〜３６週間もたらす。
【０１２３】
別の実施形態では、本組成物は、９０℃での８００オーム／３．０４８ｍ、または１，０００オーム／３．０４８ｍ、または１，３００オーム／３．０４８ｍ、または１，５００オーム／３．０４８ｍ〜２，０００メガオーム／３．０４８ｍ、または３，００メガオーム／３．０４８ｍ、または４，０００メガオーム／３．０４８ｍ、または５，０００メガオーム／３．０４８ｍ、または１０，０００メガオーム／３．０４８ｍ、または１５，０００メガオーム／３．０４８ｍ、または２０，０００メガオーム／３．０４８ｍ、または３０，０００メガオーム／３．０４８ｍ、または４０，０００メガオーム／３．０４８ｍ、または５０，０００メガオーム／３．０４８の湿潤ＩＲを、６時間〜７週間、または６時間〜９週間、または６時間〜１２週間、または６時間〜２４週間、または６時間〜３６週間もたらす。
【０１２４】
一実施形態では、組成物は、０．４、または０．５、または０．６、または０．７、または０．８、または０．９、または１．０〜１．１、または１．５、または２．０、または３．０、または５．０、または１０、または１５、または２０の湿潤ＩＲ比をもたらす。
【０１２５】
一実施形態では、本組成物は、５００ｐｓｉ（３．４５メガパスカル（ＭＰａ））、または７００ｐｓｉ（４．８３ＭＰａ）、または１，０００ｐｓｉ（６．９０ＭＰａ）、または１，５００ｐｓｉ（１０．３４ＭＰａ）、または２，０００ｐｓｉ（１３．７９ＭＰａ）、または２，１００ｐｓｉ（１４．４８ＭＰａ）、または２，１５０ｐｓｉ（１４．８２ＭＰａ）、または２，１６０ｐｓｉ（１４．８９ＭＰａ）、または２，１６５ｐｓｉ（１４．９３ＭＰａ）〜２，２００ｐｓｉ（１５．１７ＭＰａ）、または２，５００ｐｓｉ（１７．２４ＭＰａ）、または３，０００ｐｓｉ（２０．６８ＭＰａ）、または４，０００ｐｓｉ（２７．５８ＭＰａ）、または５，０００ｐｓｉ（３４．４７ＭＰａ）の破断時の引張応力を有する。
【０１２６】
一実施形態では、本組成物は、１００％、または１２５％、または１３０％、または１４０％、または１４４％〜１５０％、または２００％、または２５０％、または３００％、または４００％、または４４０％、または４５０％、または５００％、または６００％、または７００％、または８００％の破断時の引張伸びを有する。
【０１２７】
一実施形態では、本組成物は、８００ｌｂ−ｆ（３６２．８１ｋｇ−ｆ）、または１，０００ｌｂ−ｆ（４５３．５１ｋｇ−ｆ）、または１，２００ｌｂ−ｆ（５４４．２２ｋｇ−ｆ）、または１，５００ｌｂ−ｆ（６８０．２７ｋｇ−ｆ）、または１，５２０ｌｂ−ｆ（６８９．３４ｋｇ−ｆ）、または１，５５０ｌｂ−ｆ（７０２．９５ｋｇ−ｆ）、または１，６００ｌｂ−ｆ（７２５．６２ｋｇ−ｆ）〜２，０００ｌｂ−ｆ（９０７．０３ｋｇ−ｆ）、または２，５００ｌｂ−ｆ（１１３３．７９ｋｇ−ｆ）、または３，０００ｌｂ−ｆ（１３６０．５４ｋｇ−ｆ）の耐破砕性をもたらす。別の実施形態では、本組成物は、１，６００ｌｂ−ｆ（７２５．６２ｋｇ−ｆ）を超える耐破砕性をもたらす。
【０１２８】
一実施形態では、本組成物は、０．２ＭＰａおよび１５０℃で、０％、または１％、または２％、または５％、または６％〜７％、または１０％、または１５％、または２０％、または３０％、または４０％、または５０％、または６０％、または７０％、または８０％、または９０％、または１００％、または１５０％、または１７０％のホットクリープを有する。
【０１２９】
一実施形態では、本組成物は、２０％、または３０％、または３５％、または４０％、または４５％、または５０％、または５５％、または６０％、または６５％、または７０％、または７５％、または８０％、または８５％、または９０％、または９５％〜１００％、または２０％〜１００％、または７５％〜１００％の斜め衝撃後の保持された絶縁耐力（保持されたＡＣＢＤ）をもたらす。
【０１３０】
一実施形態では、本組成物は、（Ａ）シラン官能化ポリオレフィン（例えば、シラン／エチレンコポリマー）、（Ｂ）５，０００ダルトンを超えるＭｗを有するＨＡＬＳ（例えば、構造（Ｈ）のもの）、（Ｃ）ＵＶ吸収剤（例、ベンゾフェノン）、および（Ｄ）シラノール縮合触媒を含有するか、これらから本質的になるか、またはこれらからなる。さらなる実施形態では、本組成物は、以下の特性：（ｉ）２，１５０ｐｓｉ（１４．８２ＭＰａ）、または２，１６０ｐｓｉ（１４．８９ＭＰａ）、または２，１６５ｐｓｉ（１４．９３ＭＰａ）〜２，２００ｐｓｉ（１５．１７ＭＰａ）、または２，５００ｐｓｉ（１７．２４ＭＰａ）、または３，０００ｐｓｉ（２０．６８ＭＰａ）、または４，０００ｐｓｉ（２７．５８ＭＰａ）、または５，０００ｐｓｉ（３４．４７ＭＰａ）の破断時の引張応力、および／または（ｉｉ）１４４％〜１５０％、２００％、または２５０％、または３００％、または４００％、または４４％、または４５０％、または５００％、または６００％、または７００％、または８００％の破断時の引張伸び、および／または（ｉｉｉ）０．２ＭＰａおよび１５０℃で、０％、１％、２％、５％、６％〜７％のホットクリープ、および／または（ｉｖ）組成物が、１，６００ｌｂ−ｆ（７２５．６２ｋｇ−ｆ）を超える耐破砕性をもたらす、および／または（ｖ）組成物が、難燃剤を全く含まない、のうちの１つ、一部、または全てを有する。
【０１３１】
一実施形態では、本組成物は、ハロゲンフリーである。
【０１３２】
一実施形態では、本組成物は、（Ａ）２０重量％、または２５重量％、または３０重量％、または３５重量％、または４０重量％、または４５重量％、または５０重量％、または５５重量％、または６０重量％、または６５重量％、または７０重量％、または７５重量％、または８０重量％、または９０重量％〜９５重量％、または９９重量％、または９９．５重量％のシラン官能化ポリオレフィン（例えば、シラン／エチレンコポリマー）、（Ｂ）０．１０重量％、または０．１５重量％、または０．２０重量％〜０．２５重量％、または０．３０重量％、または０．３５重量％、または０．４０重量％、または４５重量％、または５０重量％の５，０００ダルトンを超えるＭｗを有するＨＡＬＳ（例えば、構造（Ｈ）のもの）、および（Ｃ）０重量％、または０重量％を超える、または０．００１重量％、または０．００２重量％、または０．００５重量％、または０．００６重量％〜０．００７重量％、または０．００８重量％、または０．００９重量％、または０．０１重量％、または０．１重量％、または０．２重量％、または０．３重量％、または０．４重量％、または０．５重量％、または１．０重量％、または２．０重量％、または２．５重量％、または３．０重量％、または４．０重量％、または５．０重量％〜６．０重量％、または７．０重量％、または８．０重量％、または９．０重量％、または１０．０重量％、または１５．０重量％、または２０．０重量％の添加剤（例えば、ＵＶ吸収剤、シラノール縮合触媒、またはこれらの組み合わせ）を含有するか、これらから本質的になるか、またはこれらからなり、本組成物または被覆導体は、以下の特性：（ｉ）６時間〜２４週間の、９０℃での５００オーム／３．０４８ｍ、または８００メガオーム／３．０４８ｍ、または１，０００メガオーム／３．０４８ｍ、または１，５００メガオーム／３．０４８ｍ〜５，０００メガオーム／３．０４８ｍ、または１０，０００メガオーム／３．０４８ｍ、または１５，０００メガオーム／３．０４８ｍ、または２０，０００メガオーム／３．０４８ｍ、または３０，０００メガオーム／３．０４８ｍ、または５０，０００メガオーム／３．０４８の湿潤ＩＲ、および／または（ｉｉ）０．４、または０．５、または０．６、または０．７、または０．８、または０．９、または１．０〜１．１、または１．５、または２．０、または３．０、または５．０の湿潤ＩＲ比、および／または（ｉｉｉ）５００ｐｓｉ（３．４５メガパスカル（ＭＰａ））、または１，０００ｐｓｉ（６．９０ＭＰａ）、または２，０００ｐｓｉ（１３．７９ＭＰａ）、または２，１００ｐｓｉ（１４．４８ＭＰａ）、２，１５０ｐｓｉ（１４．８２ＭＰａ）、または２，１６０ｐｓｉ（１４．８９ＭＰａ）、または２，１６５ｐｓｉ（１４．９３ＭＰａ）〜２，２００ｐｓｉ（１５．１７ＭＰａ）、または２，５００ｐｓｉ（１７．２４ＭＰａ）、または３，０００ｐｓｉ（２０．６８ＭＰａ）、または４，０００ｐｓｉ（２７．５８ＭＰａ）、または５，０００ｐｓｉ（３４．４７ＭＰａ）の破断時の引張応力、および／または（ｉｖ）１００％、または１２５％、または１３０％、または１４０％、または１４４％〜１５０％、または２００％、または２５０％、または３００％、または４００％、または４４０％、または４５０％、または５００％、または６００％、または７００％、または８００％の破断時の引張伸び、および／または（ｖ）８００ｌｂ−ｆ（３６２．８１ｋｇ−ｆ）、または１，０００ｌｂ−ｆ（４５３．５１ｋｇ−ｆ）、または１，２００ｌｂ−ｆ（５４４．２２ｋｇ−ｆ）、または１，５００ｌｂ−ｆ（６８０．２７ｋｇ−ｆ）、または１，５２０ｌｂ−ｆ（６８９．３４ｋｇ−ｆ）、または１，５５０ｌｂ−ｆ（７０２．９５ｋｇ−ｆ）、または１，６００ｌｂ−ｆ（７２５．６２ｋｇ−ｆ）〜２，０００ｌｂ−ｆ（９０７．０３ｋｇ−ｆ）、または２，５００ｌｂ−ｆ（１１３３．７９ｋｇ−ｆ）、または３，０００ｌｂ−ｆ（１３６０．５４ｋｇ−ｆ）の耐破砕性、および／または（ｖｉ）０．２ＭＰａおよび１５０℃での、０％、または１％、または２％、または５％、または６％〜７％、または１０％、または１５％、または２０％のホットクリープ、および／または（ｖｉｉ）２０％、または２５％、または３０％、または３５％、または４０％、または４５％、または５０％、または５５％、または６０％、または６５％、または７０％、または７５％、または８０％、または８５％、または９０％、または９５％〜１００％の斜め衝撃後の保持されたＡＣＢＤ、および／または（ｖｉｉｉ）組成物が、ハロゲンフリーである、および／または（ｉｘ）組成物が、難燃剤を全く含まない、のうちの１つ、一部、または全てを有する。
【０１３３】
一実施形態では、組成物は、湿気硬化性である。別の一実施形態では、組成物は架橋されている。
【０１３４】
組成物は、本明細書に開示される２つ以上の実施形態を含んでよい。
【０１３５】
Ｇ．被覆導体
本開示はまた、被覆導体を提供する。被覆導体は、導体と、該導体上の被覆とを含み、被覆は組成物を含む。本組成物は、シラン官能化ポリオレフィン、５，０００ダルトンを超えるＭｗを有するＨＡＬＳ、および任意の添加剤を含む。
【０１３６】
組成物は、本明細書に開示される任意の組成物であり得る。シラン官能化ポリオレフィン、５，０００ダルトンを超えるＭｗを有するＨＡＬＳ、および任意の添加剤は、本明細書に開示される、任意のそれぞれのシラン官能化ポリオレフィン、５，０００ダルトンを超えるＭｗを有するＨＡＬＳ、および任意の添加剤であり得る。
【０１３７】
一実施形態では、本組成物は、ＵＶ吸収剤、シラノール縮合触媒、およびこれらの組み合わせから選択される添加剤を含有する。
【０１３８】
一実施形態では、本組成物は、難燃剤を全く含まないか、または実質的に全く含まない。
【０１３９】
一実施形態では、被覆は、難燃剤を全く含まないか、または実質的に全く含まない。
【０１４０】
一実施形態では、被覆導体は、難燃剤を含まないか、または実質的に含まない。
【０１４１】
一実施形態では、被覆は、導体用の絶縁シースである。別の一実施形態では、被覆は、導体用のジャケットである。
【０１４２】
被覆導体を製造するためのプロセスは、本組成物を少なくともシラノール官能化ポリオレフィンの溶融温度に加熱し、次いでポリマー溶融ブレンドを導体の上に押し出すことを含む。「上に」という用語は、ポリマー溶融ブレンドと導体との間の直接接触または間接接触を含む。ポリマーメルトブレンドは、押出可能な状態にある。
【０１４３】
被覆は、導体上にある。被覆は、絶縁層などの１つ以上の内層であり得る。被覆は、導体を全体的にまたは部分的に覆うか、またはそうでなければ取り囲むかもしくは包むことができる。被覆は、導体を囲む唯一の構成成分であり得る。被覆が導体を囲む唯一の構成成分である場合、被覆はジャケットおよび／または絶縁体として機能し得る。一実施形態では、被覆は、被覆導体の最外層である。あるいは、被覆は、金属導体を包む１層の多層外被またはシースであり得る。一実施形態では、被覆は、導体と直接接触する。別の一実施形態では、被覆は、導体を囲む絶縁層と直接接触する。
【０１４４】
一実施形態では、被覆は、導体と直接接触する。本明細書で使用される「直接接触する」という用語は、被覆が導体に直接隣接して配置され、被覆が導体に接触し、介在層、介在被覆、および／または介在構造が被覆と導体との間に存在しない被覆構成である。
【０１４５】
一実施形態では、被覆は、導体と間接接触する。本明細書で使用される場合、「間接接触する」という用語は、介在層、介在被覆、または介在構造が被覆と導体との間に存在する被覆構成である。好適な介在層、介在被覆、および介在構造の非限定的な例としては、絶縁層、防湿層、緩衝管、およびこれらの組み合わせが挙げられる。好適な絶縁層の非限定的な例としては、発泡絶縁層、熱可塑性絶縁層、架橋絶縁層、およびこれらの組み合わせが挙げられる。
【０１４６】
被覆は、架橋されている。一実施形態では、本組成物の架橋は、押出機内で始まるが、ごくわずかな程度である。別の一実施形態では、組成物が導体上に押し出されるまで架橋を遅延させる。本組成物の架橋は、湿度の高い環境（例えば、周囲条件またはサウナまたは水浴での硬化）への曝露、および／または熱の適用（過酸化物が架橋に使用される場合を含む）または放射線によって開始および／または加速され得る。一実施形態では、押出後、被覆導体は、ポリマー層の架橋を引き起こし、好適に低いホットクリープ値（例えば、１５０℃または２００℃で測定して、１％〜７％）をもたらすように湿度の高い条件で調整される。
【０１４７】
一実施形態では、被覆導体は、９０℃での５００メガオーム／３．０４８ｍを超える、６００メガオーム／３．０４８ｍを超える、または７００メガオーム／３．０４８ｍを超える湿潤ＩＲを、６時間〜７週間、または６時間〜９週間、または６時間〜１２週間、または６時間〜２４週間、または６時間〜３６週間有する。
【０１４８】
一実施形態では、被覆導体は、９０℃での８００オーム／３．０４８ｍ、または１，０００オーム／３．０４８ｍ、または１，３００オーム／３．０４８ｍ、または１，５００オーム／３．０４８ｍ〜２，０００メガオーム／３．０４８ｍ、または３，００メガオーム／３．０４８ｍ、または４，０００メガオーム／３．０４８ｍ、または５，０００メガオーム／３．０４８ｍ、または１０，０００メガオーム／３．０４８ｍ、または１５，０００メガオーム／３．０４８ｍ、または２０，０００メガオーム／３．０４８ｍ、または３０，０００メガオーム／３．０４８ｍ、または４０，０００メガオーム／３．０４８ｍ、または５０，０００メガオーム／３．０４８の湿潤ＩＲを、６時間〜７週間、または６時間〜９週間、または６時間〜１２週間、または６時間〜２４週間、または６時間〜３６週間有する。
【０１４９】
一実施形態では、被覆導体は、０．４、または０．５、または０．６、または０．７、または０．８、または０．９、または１．０〜１．１、または１．５、または２．０、または３．０、または５．０、または１０、または１５、または２０の湿潤ＩＲ比を有する。
【０１５０】
一実施形態では、被覆導体は、ハロゲンフリーである。
【０１５１】
一実施形態では、被覆導体は、２０％を超える、または７５％を超える、または２０％、または２５％、または３０％、または３５％、または４０％、または４５％、または５０％、または５５％、または６０％、または６５％、または７０％、または７５％、または８０％、または８５％、または９０％、または９５％、または１００％の斜め衝撃後の保持されたＡＣＢＤを有する。
【０１５２】
一実施形態では、被覆は、（Ａ）シラン官能化ポリオレフィン（例えば、シラン／エチレンコポリマー）、（Ｂ）５，０００ダルトンを超えるＭｗを有するＨＡＬＳ（例えば、構造（Ｈ）のもの）、（Ｃ）ＵＶ吸収剤（例えば、ベンゾフェノン）、および（Ｄ）シラノール縮合触媒を含有するか、これらから本質的になるか、またはこれらからなる組成物を含む。さらなる実施形態では、本組成物は、以下の特性：（ｉ）２，１５０ｐｓｉ（１４．８２ＭＰａ）、または２，１６０ｐｓｉ（１４．８９ＭＰａ）、または２，１６５ｐｓｉ（１４．９３ＭＰａ）〜２，２００ｐｓｉ（１５．１７ＭＰａ）、または２，５００ｐｓｉ（１７．２４ＭＰａ）、または３，０００ｐｓｉ（２０．６８ＭＰａ）、または４，０００ｐｓｉ（２７．５８ＭＰａ）、または５，０００ｐｓｉ（３４．４７ＭＰａ）の破断時の引張応力、および／または（ｉｉ）１４４％〜１５０％、２００％、または２５０％、または３００％、または４００％、または４４０％、または４５０％、または５００％、または６００％、または７００％、または８００％の破断時の引張伸び、および／または（ｉｉｉ）０．２ＭＰａおよび１５０℃で、０％、１％、２％、５％、６％〜７％のホットクリープ、および／または（ｉｖ）組成物が、難燃剤を全く含まない、のうちの１つ、一部、または全てを有する。被覆導体は、１，６００ｌｂ−ｆ（７２５．６２ｋｇ−ｆ）を超える耐破砕性を有する。
【０１５３】
被覆導体は、導体と、該導体上の被覆とを含み、被覆は組成物を含む。一実施形態では、本組成物は、（Ａ）２０重量％、または２５重量％、または３０重量％、または３５重量％、または４０重量％、または４５重量％、または５０重量％、または５５重量％、または６０重量％、または６５重量％、または７０重量％、または７５重量％、または８０重量％、または９０重量％〜９５重量％、または９９重量％、または９９．５重量％のシラン官能化ポリオレフィン（例えば、シラン／エチレンコポリマー）、（Ｂ）０．１０重量％、または０．１５重量％、または０．２０重量％〜０．２５重量％、または０．３０重量％、または０．３５重量％、または０．４０重量％、または０．４５重量％、または０．５０重量％の５，０００ダルトンを超えるＭｗを有するＨＡＬＳ（例えば、構造（Ｈ）のＨＡＬＳ）、および（Ｃ）０重量％、または０重量％を超える、または０．００１重量％、または０．００２重量％、または０．００５重量％、または０．００６重量％〜０．００７重量％、または０．００８重量％、または０．００９重量％、または０．０１重量％、または０．１重量％、または０．２重量％、または０．３重量％、または０．４重量％、または０．５重量％、または１．０重量％、または２．０重量％、または２．５重量％、または３．０重量％、または４．０重量％、または５．０重量％、または６．０重量％、または７．０重量％、または８．０重量％、または１０．０重量％、または１５．０重量％、または２０．０重量％の添加剤（例えば、ＵＶ吸収剤、シラノール縮合触媒、またはこれらの組み合わせ）を含有するか、これらから本質的になるか、またはこれらからなり、
被覆導体は、以下の特性：（ｉ）０〜２４週間の、９０℃での８００メガオーム／３．０４８ｍ、または１，０００メガオーム／３．０４８ｍ、または１，５００メガオーム／３．０４８ｍ〜５，０００メガオーム／３．０４８ｍ、または１０，０００メガオーム／３．０４８ｍ、または１５，０００メガオーム／３．０４８ｍ、または２０，０００メガオーム／３．０４８ｍ、または３０，０００メガオーム／３．０４８ｍ、または４０，０００メガオーム／３．０４８ｍ、または５０，０００メガオーム／３．０４８ｍの湿潤ＩＲ、および／または（ｉｉ）０．４、または０．５、または０．６、または０．７、または０．８、または０．９、または１．０〜１．１、または１．５、または２．０、または３．０、または５．０の湿潤ＩＲ比、（ｉｉｉ）８００ｌｂ−ｆ（３６２．８１ｋｇ−ｆ）、または１，０００ｌｂ−ｆ（４５３．５１ｋｇ−ｆ）、または１，２００ｌｂ−ｆ（５４４．２２ｋｇ−ｆ）、または１，５００ｌｂ−ｆ（６８０．２７ｋｇ−ｆ）、または１，５２０ｌｂ−ｆ（６８９．３４ｋｇ−ｆ）、または１，５５０ｌｂ−ｆ（７０２．９５ｋｇ−ｆ）、または１，６００ｌｂ−ｆ（７２５．６２ｋｇ−ｆ）〜２，０００ｌｂ−ｆ（９０７．０３ｋｇ−ｆ）、または２，５００ｌｂ−ｆ（１１３３．７９ｋｇ−ｆ）、または３，０００ｌｂ−ｆ（１３６０．５４ｋｇ−ｆ）の耐破砕性、および／または（ｉｖ）被覆導体が、ハロゲンフリーである、および／または（ｖ）被覆導体が、難燃剤を全く含まない、のうちの１つ、一部、または全てを有し、かつ
組成物は、以下の特性：（１）５００ｐｓｉ（３．４５メガパスカル（ＭＰａ））、または１，０００ｐｓｉ（６．９０ＭＰａ）、または２，０００ｐｓｉ（１３．７９ＭＰａ）、または２，１００ｐｓｉ（１４．４８ＭＰａ）、２，１５０ｐｓｉ（１４．８２ＭＰａ）、または２，１６０ｐｓｉ（１４．８９ＭＰａ）、または２，１６５ｐｓｉ（１４．９３ＭＰａ）〜２，２００ｐｓｉ（１５．１７ＭＰａ）、または２，５００ｐｓｉ（１７．２４ＭＰａ）、または３，０００ｐｓｉ（２０．６８ＭＰａ）、または４，０００ｐｓｉ（２７．５８ＭＰａ）、または５，０００ｐｓｉ（３４．４７ＭＰａ）の破断時の引張応力、および／または（２）１００％、または１２５％、または１３０％、または１４０％、または１４４％〜１５０％、または２００％、または２５０％、または３００％、または４００％、または４４０％、または４５０％、または５００％、または６００％、または７００％、または８００％の破断時の引張伸び、および／または（３）０．２ＭＰａおよび１５０℃での、０％、または１％、または２％、または５％、または６％〜７％、または１０％、または１５％、または２０％のホットクリープ、および／または（４）組成物が、難燃剤を全く含まない、のうちの１つ、一部、または全てを有する。
【０１５４】
一実施形態では、被覆導体は、光ファイバケーブル、通信ケーブル（電話線またはローカルエリアネットワーク（ＬＡＮ）ケーブルなど）、電源ケーブル、家庭用電化製品用の配線、携帯電話および／またはコンピュータ用の充電器用配線、コンピュータデータコード、電源コード、家電配線材料、家庭用内部配線材料、家庭用電化製品付属コード、ならびにこれらの任意の組み合わせから選択される。
【０１５５】
別の一実施形態では、本発明の組成物は、導体、例えば電気コネクタまたは電気コネクタの構成要素上の被覆以外の物品に溶融成形される。
【０１５６】
被覆導体は、本明細書に開示される２つ以上の一実施形態を含むことができる。
【０１５７】
ここで、限定ではなく例として、本開示のいくつかの実施形態を、次の実施例で詳細に説明する。
【実施例】
【０１５８】
実施例で使用される材料を、以下の表１に提供する。
【表１】
2021522377.tif 000009
【０１５９】
Ａ．エチレン／シランコポリマーを使用した被覆導体の製造
実施例１（Ｅｘ１）および比較試料２（ＣＳ２）を、ＳＩ−ＬＩＮＫ（商標）ＤＦＤＡ−５４８１  Ｎａｔｕｒａｌ（シラノール縮合触媒マスターバッチ）を除く表２の構成要素を、約１４０℃でブラベンダーを使用して５分間溶融混合することによって調製する。ＳＩ−ＬＩＮＫ（商標）ＡＣ  ＤＦＤＢ−５４５１ＮＴ（エチレン／シランコポリマー）を含有する得られたブレンドを、ワイヤ押出のために小片にペレット化する。
【０１６０】
押出工程では、シラノール縮合触媒マスターバッチ（ＳＩ−ＬＩＮＫ（商標）ＤＦＤＡ−５４８１  Ｎａｔｕｒａｌ）を、（ｉ）（例えば、Ｅｘ１およびＣＳ２の）ペレット化した混合物または（ｉｉ）（ＣＳ３の）ＳＩ−ＬＩＮＫ（商標）ＡＣ  ＤＦＤＢ−５４５１ＮＴ（エチレン／シランコポリマー）のいずれかと共に添加して、直径０．０６４インチ（１．６２５６ｍｍ）の１４ＡＷＧの一本の銅ワイヤに組成物を押し出す。組成物は、導体上に被覆を形成する。被覆は、導体と直接接触している。被覆の壁厚を、約３０ミル（７６２μｍ）に設定し、押出温度は、１４０℃〜１６５℃のヘッド温度である（ゾーン１：１４０℃、ゾーン２：１５０℃、ゾーン３：１６０℃、ヘッド／ダイ：１６５℃）。全組成物中のシラノール縮合触媒（ＤＢＴＤＬ）の濃度は、０．０１重量％〜０．５重量％の範囲である。
【０１６１】
押出および硬化（すなわち、架橋）の前の各最終組成物中に存在する各成分の量を、以下の表２に示す。換言すれば、個々の試料の各成分の重量％は、湿気誘導架橋（該架橋は押出後に起こる）の前に、押出成形機で溶融ブレンドされる配合物中の各成分の量として提供される。
【０１６２】
被覆導体は、９０℃の水浴で一晩（１６時間）硬化され、硬化したワイヤは、試験のために様々な長さのセグメントに切断する。湿潤ＩＲを含む試料の特性は、硬化（架橋）後に測定される。
【０１６３】
各試料の特性を、以下の表２に提供する。表２に示されている量は、それぞれの組成物の総重量に基づいた重量パーセントである。表２において、「ＣＳ」は、比較試料を指す。
【表２】
2021522377.tif 000010
【０１６４】
表２に示すように、ＣＳ２は、（Ａ）エチレン／シランコポリマー（ＳＩ−ＬＩＮＫ（商標）ＡＣ  ＤＦＤＢ−５４５１ＮＴ）、（Ｂ）ＵＶ吸収剤（ＣＨＩＭＭＡＳＯＲＢ−８１（商標））、および（Ｃ）５，０００ダルトン未満のＭｗを有するＨＡＬＳ（ＳＡＢＯ（商標）ＳＴＡＢ  ＵＶ−１１９）を含有する被覆組成物を有する比較被覆導体である。
【０１６５】
ＣＳ３は、ＨＡＬＳおよびＵＶ吸収剤を欠いた被覆を有する比較被覆導体である。代わりに、ＣＳ３は、（Ａ）エチレン／シランコポリマー（ＳＩ−ＬＩＮＫ（商標）ＡＣ  ＤＦＤＢ−５４５１ＮＴ）を含有し、光安定化されていない。換言すれば、ＣＳ３の被覆組成物は、光酸化の影響から保護されていないため、ＣＳ３被覆は、ＵＶ露光を伴うワイヤおよびケーブル用途には好適ではない。
【０１６６】
本出願人は、（Ａ）エチレン／シランコポリマー（ＳＩ−ＬＩＮＫ（商標）ＡＣ  ＤＦＤＢ−５４５１ＮＴ）、（Ｂ）ＵＶ吸収剤（ＣＨＩＭＭＡＳＯＲＢ−８１（商標））、および（Ｃ）５，０００ダルトンを超えるＭｗを有するＨＡＬＳ（ＵＶＡＳＯＲＢ（商標）ＨＡ１０）（Ｅｘ１）を含有する被覆組成物を有する被覆導体が、ＣＳ２およびＣＳ３と比較して、改善された機械的特性（すなわち、破断時の引張応力および破断時の引張りひずみ）ならびにホットクリープを有利に示すことを予期せず発見した。さらに、いかなる特定の理論によっても拘束されることを望むものではないが、Ｅｘ１は、Ｅｘ１に存在する高分子量（５，０００ダルトンを超えるＭｗ）のＵＶＡＳＯＲＢ（商標）ＨＡ１０による比較的より低い移動、より低い揮発性、および改善された抽出抵抗のために、ＣＳ２と比較して、改善された長期ＵＶ耐性を有利に示すと考えられる。
【０１６７】
本開示は、本明細書に含まれる実施形態および例示に限定されず、実施形態の部分、および異なる実施形態の要素の組み合わせを含むこれらの実施形態の変更された形態を、以下の特許請求の範囲の範囲内に該当するものとして含むことが、特に意図されている。
【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
組成物であって、
シラン官能化ポリオレフィンと、
５，０００ダルトン（ｇ／ｍｏｌ）を超える重量平均分子量Ｍｗを有するヒンダードアミン光安定剤（ＨＡＬＳ）と、を含む、組成物。
【請求項２】
前記組成物が、ＨＡＬＳとは異なるＵＶ吸収剤を含む、請求項１に記載の組成物。
【請求項３】
前記組成物が、０．４〜２０．０の湿潤絶縁抵抗（ＩＲ）比をもたらす、請求項１に記載の組成物。
【請求項４】
前記ＨＡＬＳが、５，０００ダルトン超〜５０，０００ダルトンのＭｗを有する、請求項１に記載の組成物。
【請求項５】
前記ＨＡＬＳが、構造（Ｈ）を有し、
【化１】
2021522377.tif 000013
式中、ｍが、３〜２０の整数である、請求項１に記載の組成物。
【請求項６】
前記シラン官能化ポリオレフィンが、シラングラフト化エチレン系ポリマーおよびエチレン／シランコポリマーからなる群から選択される、請求項１に記載の組成物。
【請求項７】
前記組成物が、難燃剤を全く含まない、請求項１に記載の組成物。
【請求項８】
前記組成物の総重量に基づいて、２０重量％〜９９．５重量％の、シラングラフト化エチレン系ポリマーおよびエチレン／シランコポリマーからなる群から選択される、前記シラン官能化ポリオレフィンと、
前記組成物の総重量に基づいて、０．１重量％〜０．５重量％の前記ＨＡＬＳと、
前記組成物の総重量に基づいて、０．０１重量％〜３．０重量％の前記ＨＡＬＳとは異なるＵＶ吸収剤と、を含む、請求項１に記載の組成物。
【請求項９】
前記組成物が、ハロゲンフリーである、請求項１に記載の組成物。
【請求項１０】
被覆導体であって、
導体と、
前記導体上の被覆であって、請求項１に記載の組成物を含む、被覆と、を含む、被覆導体。
【国際調査報告】
2021522377.tif 000014
2021522377.tif 000015
2021522377.tif 000016